(57)【要約】  外層がポリプロピレン樹脂を含み、中間層がポリプロピレン樹脂及び水素化ブロック共重合体（ａ）を含み、内層がポリプロピレン樹脂を含み、  水素化ブロック共重合体（ａ）は、  共役ジエン化合物を主体とする重合体ブロック（Ｃ）、  共役ジエン化合物を主体とする重合体ブロック（Ｂ）、  ビニル芳香族化合物を主体とする重合体ブロック（Ｓ）、を含み、  水素化ブロック共重合体（ａ）中の、重合体ブロック（Ｃ）の含有量が１〜３０質量％であり、重合体ブロック（Ｂ）の含有量が６９〜９８質量％であり、重合体ブロック（Ｓ）の含有量が１〜２０質量％であり、  重合体ブロック（Ｃ）の水素化前のビニル結合量が１〜２５ｍｏｌ％であり、重合体ブロック（Ｂ）の水素化前のビニル結合量が６０〜１００ｍｏｌ％であり、水素化ブロック共重合体（ａ）の水素化率が８０ｍｏｌ％以上であるフィルムは、透明性、柔軟性、及び特性バランスに優れたフィルムである。【特許請求の範囲】
【請求項１】
少なくとも外層、中間層、内層を有するフィルムであって、
前記外層がポリプロピレン樹脂を含み、
前記中間層がポリプロピレン樹脂及び水素化ブロック共重合体（ａ）を含み、
前記内層がポリプロピレン樹脂を含み、
前記水素化ブロック共重合体（ａ）は、分子中に、
共役ジエン化合物を主体とする重合体ブロック（Ｃ）と、
共役ジエン化合物を主体とする重合体ブロック（Ｂ）と、
ビニル芳香族化合物を主体とする重合体ブロック（Ｓ）と、
を、含み、
前記水素化ブロック共重合体（ａ）中の、前記共役ジエン化合物を主体とする重合体ブロック（Ｃ）の含有量が１〜３０質量％であり、前記共役ジエン化合物を主体とする重合体ブロック（Ｂ）の含有量が６９〜９８質量％であり、前記ビニル芳香族化合物を主体とする重合体ブロック（Ｓ）の含有量が１〜２０質量％であり、
前記共役ジエン化合物を主体とする重合体ブロック（Ｃ）の水素化前のビニル結合量が１〜２５ｍｏｌ％であり、前記共役ジエン化合物を主体とする重合体ブロック（Ｂ）の水素化前のビニル結合量が６０〜１００ｍｏｌ％であり、前記水素化ブロック共重合体（ａ）の水素化率が８０ｍｏｌ％以上である、
フィルム。
【請求項２】
前記水素化ブロック共重合体（ａ）中の前記共役ジエン化合物を主体とする重合体ブロック（Ｃ）の含有量が３〜１３質量％であり、前記共役ジエン化合物を主体とする重合体ブロック（Ｂ）の含有量が７４〜９６質量％であり、前記ビニル芳香族化合物を主体とする重合体ブロック（Ｓ）の含有量が３〜１３質量％であり、
前記共役ジエン化合物を主体とする重合体ブロック（Ｃ）と前記ビニル芳香族化合物を主体とする重合体ブロック（Ｓ）の含有量の合計が６〜２６質量％であり、
前記水素化ブロック共重合体（ａ）の水素化率が９０ｍｏｌ％以上である、請求項１に記載のフィルム。
【請求項３】
少なくとも外層、中間層、内層を有するフィルムであって、
前記外層がポリプロピレン樹脂を含み、
前記中間層がポリプロピレン樹脂及び水素化ブロック共重合体（ａ）を含み、
前記内層がポリプロピレン樹脂を含み、
前記水素化ブロック共重合体（ａ）中のビニル芳香族化合物単量体単位の含有量が３〜１３質量％であり、
前記水素化ブロック共重合体（ａ）の水素化率が９０ｍｏｌ％であり、
前記水素化ブロック共重合体（ａ）中のブチレン量及び／又はプロピレン量が、共役ジエン化合物単位の合計１００ｍｏｌ％に対して、６０〜８５ｍｏｌ％であり、
前記水素化ブロック共重合体（ａ）は、０〜６０℃に結晶化のピークを有し、
前記水素化ブロック共重合体（ａ）の結晶化熱量が１．０〜８．０Ｊ／ｇであり、
前記水素化ブロック共重合体（ａ）のショアＡ硬度が２５〜５５である、
フィルム。
【請求項４】
前記外層の厚みが５〜５０μｍ、前記中間層の厚みが１００〜２００μｍ、前記内層の厚みが５〜５０μｍである、請求項１乃至３のいずれか一項に記載のフィルム。
【請求項５】
前記外層が、前記水素化ブロック共重合体（ａ）及び／又は水素化ブロック共重合体（ｂ１）（但し、当該ブロック共重合体（ｂ１）は、前記共役ジエン化合物を主体とする重合体ブロック（Ｃ）を含まないものとする。）を含み、
前記水素化ブロック共重合体（ｂ１）が、共役ジエン化合物を主体とする重合体ブロック（Ｂ１）と、ビニル芳香族化合物を主体とする重合体ブロック（Ｓ１）を含み、
前記水素化ブロック共重合体（ｂ１）中の、前記共役ジエン化合物を主体とする重合体ブロック（Ｂ１）の含有量が７５〜９２質量％であり、前記ビニル芳香族化合物を主体とする重合体ブロック（Ｓ１）の含有量が８〜２５質量％であり、
前記共役ジエン化合物を主体とする重合体ブロック（Ｂ１）の水素化前のビニル結合量が４０〜１００ｍｏｌ％であり、前記水素化ブロック共重合体（ｂ１）の水素化率が８０ｍｏｌ％以上であり、
前記外層中のポリプロピレン樹脂の含有量が６０〜１００質量％であり、
前記外層中の前記水素化ブロック共重合体（ａ）及び／又は水素化ブロック共重合体（ｂ１）の含有量が０〜４０質量％である、
請求項１乃至４のいずれか一項に記載のフィルム。
【請求項６】
前記内層が、前記水素化ブロック共重合体（ａ）及び／又は前記水素化ブロック共重合体（ｂ１）（但し、当該ブロック共重合体（ｂ１）は、前記共役ジエン化合物を主体とする重合体ブロック（Ｃ）を含まないものとする。）を含み、
前記水素化ブロック共重合体（ｂ１）が、共役ジエン化合物を主体とする重合体ブロック（Ｂ１）と、ビニル芳香族化合物を主体とする重合体ブロック（Ｓ１）を含み、
前記水素化ブロック共重合体（ｂ１）中の、前記共役ジエン化合物を主体とする重合体ブロック（Ｂ１）の含有量が７５〜９２質量％であり、前記ビニル芳香族化合物を主体とする重合体ブロック（Ｓ１）の含有量が８〜２５質量％であり、
前記共役ジエン化合物を主体とする重合体ブロック（Ｂ１）の水素化前のビニル結合量が４０〜１００ｍоｌｍｏｌ％であり、前記水素化ブロック共重合体（ｂ１）の水素化率が８０ｍｏｌ％以上であり、
前記内層中のポリプロピレン樹脂の含有量が５０〜９５質量％であり、
前記内層中の前記水素化ブロック共重合体（ａ）及び／又は水素化ブロック共重合体（ｂ１）の含有量が５〜５０質量％である、請求項１乃至４のいずれか一項に記載のフィルム。
【請求項７】
水素化ブロック共重合体（ａ）が、
分子中に、前記共役ジエン化合物を主体とする重合体ブロック（Ｂ）を二つ以上含み、前記共役ジエン化合物を主体とする重合体ブロック（Ｂ）のうち、水素化ブロック共重合体（ａ）の末端に存在する重合体ブロック（Ｂ−１）の含有量が、前記水素化ブロック共重合体（ａ）中の１〜１０質量％である、
請求項１乃至６のいずれか一項に記載のフィルム。
【請求項８】
前記外層が、さらに水素化ブロック共重合体（ｂ２）を含み、
前記水素化ブロック共重合体（ｂ２）が、共役ジエン化合物を主体とする重合体ブロック（Ｂ２）と、ビニル芳香族化合物を主体とする重合体ブロック（Ｓ２）を含み、
前記水素化ブロック共重合体（ｂ２）中、前記共役ジエン化合物を主体とする重合体ブロック（Ｂ２）の含有量が７５〜９２質量％であり、前記ビニル芳香族化合物を主体とする重合体ブロック（Ｓ２）の含有量が８〜２５質量％であり、
前記共役ジエン化合物を主体とする重合体ブロック（Ｂ２）の水素化前のビニル結合量が６２〜１００ｍｏｌ％であり、前記水素化ブロック共重合体（ｂ２）の水素化率が８０ｍｏｌ％以上であり、
前記水素化ブロック共重合体（ｂ２）は、
分子中に、前記共役ジエン化合物を主体とする重合体ブロック（Ｂ２）を二つ以上含み、前記共役ジエン化合物を主体とする重合体ブロック（Ｂ２）のうち、水素化ブロック共重合体（ｂ２）の末端に存在する重合体ブロック（Ｂ−２）の含有量が、前記水素化ブロック共重合体中の１〜１０質量％である、
請求項１乃至７のいずれか一項に記載のフィルム。
【請求項９】
前記内層が、さらに水素化ブロック共重合体（ｂ２）を含み、
前記水素化ブロック共重合体（ｂ２）が、共役ジエン化合物を主体とする重合体ブロック（Ｂ２）と、ビニル芳香族化合物を主体とする重合体ブロック（Ｓ２）を含み、
前記水素化ブロック共重合体（ｂ２）中、前記共役ジエン化合物を主体とする重合体ブロック（Ｂ２）の含有量が７５〜９２質量％であり、前記ビニル芳香族化合物を主体とする重合体ブロック（Ｓ２）の含有量が８〜２５質量％であり、
前記共役ジエン化合物を主体とする重合体ブロック（Ｂ２）の水素化前のビニル結合量が６２〜１００ｍｏｌ％であり、前記水素化ブロック共重合体（ｂ２）の水素化率が８０ｍｏｌ％以上であり、
前記水素化ブロック共重合体（ｂ２）は、
分子中に、前記共役ジエン化合物を主体とする重合体ブロック（Ｂ２）を二つ以上含み、前記共役ジエン化合物を主体とする重合体ブロック（Ｂ２）のうち、水素化ブロック共重合体（ｂ２）の末端に存在する重合体ブロック（Ｂ−２）の含有量が、前記水素化ブロック共重合体中の１〜１０質量％である、
請求項１乃至８のいずれか一項に記載のフィルム。
【請求項１０】
水素化ブロック共重合体（ａ）の重量平均分子量（Ｍｗ）が１０万〜３０万である、請求項１乃至９のいずれか一項に記載のフィルム。
【請求項１１】
水素化ブロック共重合体（ａ）の重量平均分子量（Ｍｗ）が１０万〜３０万であり、前記水素化ブロック共重合体（ａ）の重量平均分子量（Ｍｗ）と数平均分子量（Ｍｎ）の比（Ｍｗ）／（Ｍｎ）が１．０１〜１．３０である、請求項１乃至１０のいずれか一項に記載のフィルム。
【請求項１２】
クロス分別クロマトグラフィー（ＣＦＣ）で測定した、−２０℃以下における積分溶出量が全積分溶出量の０．１％以上４０％未満であり、−２０℃を超え６０℃未満の範囲における積分溶出量が全積分溶出量の２０％以上９５％未満であり、６０℃以上１５０℃以下の範囲における積分溶出量が全積分溶出量の５％以上７０％未満である、請求項１乃至請求項１１のいずれか一項に記載のフィルム。
【請求項１３】
クロス分別クロマトグラフィー（ＣＦＣ）で測定した１０℃以上６０℃未満の範囲における溶出成分の分子量分布（Ｍｗ／Ｍｎ）が１．０５以上１．５０以下である請求項１乃至請求項１２のいずれか一項に記載のフィルム。
【発明の詳細な説明】
【技術分野】
【０００１】
本発明は、フィルムに関する。
【背景技術】
【０００２】
ポリプロピレン系樹脂は、一般的に耐薬品性、機械的特性に優れているため、包装材料、機械部品、自動車部品など広範囲に使用されている。
また、最近、環境問題に対する必要性から非ハロゲン系の透明高分子材料の開発が進んでおり、特にフィルム分野においては、ポリプロピレン系樹脂が使用され、用途に合わせてポリプロピレン系樹脂を軟質化、透明化等させる要求が出ている。【０００３】
下記特許文献１においては、（イ）ポリプロピレン、（ロ）１，４−結合含量が７０％以上のポリブタジエンブロックセグメント（Ａ）と、共役ジエン化合物、あるいは共役ジエン化合物を７０重量％以上含有するビニル芳香族化合物と共役ジエン化合物とのランダム共重合体であって、共役ジエン化合物部分のビニル結合含量が６０％以上であるブロックセグメント（Ｂ）からなるブロック共重合体であり、共役ジエン部分の二重結合の少なくとも８０％が飽和された水添ジエン系重合体（ハ）エチレンを主体とするオレフィン系重合体 ０〜９８重量％〔ただし、（イ）＋（ロ）＋（ハ）＝１００重量％〕からなる医療用軟質成形品が開示されている。
また、特許文献２においては、基層（Ｉ）の少なくとも一方の面上に表層（ＩＩ）が設けられた多層積層体において、該基層（Ｉ）が下記（イ）／（ロ）=１００〜２０／０〜８０重量％からなり、表層（ＩＩ）が下記（イ）／（ハ）=９５〜５０／５〜５０重量％からなる多層積層体（（イ）ポリオレフィン系樹脂、（ロ）共役ジエン系重合体の共役ジエン部分の二重結合が８０％以上飽和された、数平均分子量が５万〜７０万である水添ジエン系共重合体、（ハ）１，２−ビニル結合を有するブタジエン含有量が２５％以下であるポリブタジエン重合体が水素添加されたブロックを末端少なくとも片末端に有する水添ジエン系共重合体。）が開示されている。
【先行技術文献】
【特許文献】
【０００４】
【特許文献１】特開２０００−９３４９０号公報
【特許文献２】特開平９−３２７８９３号公報
【発明の概要】
【発明が解決しようとする課題】
【０００５】
食品用包装分野、衣料用包装分野、並びに医療分野に用いられるポリプロピレン系樹脂組成物の成形体には、透明性、及び柔軟性が求められ、さらにはこれらの特性バランスが良好であることが求められる。
しかしながら、特許文献１に記載されているような成形品や、特許文献２に開示されている多層積層体においては、いずれも透明性や柔軟性において未だ改善の余地を有している。【０００６】
そこで本発明においては、上述した従来技術が有する課題に鑑み、透明性、柔軟性、及びこれらの特性バランスに優れたフィルムを提供することを目的とする。
【課題を解決するための手段】
【０００７】
本発明者らは、上記課題を解決するために鋭意検討した結果、特定の構造を有する水素化ブロック共重合体（ａ）を含むフィルムにより、上記課題を解決できることを見出し、本発明を完成させるに至った。
すなわち本発明は以下のとおりである。【０００８】
〔１〕
少なくとも外層、中間層、内層を有するフィルムであって、
前記外層がポリプロピレン樹脂を含み、
前記中間層がポリプロピレン樹脂及び水素化ブロック共重合体（ａ）を含み、
前記内層がポリプロピレン樹脂を含み、
前記水素化ブロック共重合体（ａ）は、分子中に、
共役ジエン化合物を主体とする重合体ブロック（Ｃ）と、
共役ジエン化合物を主体とする重合体ブロック（Ｂ）と、
ビニル芳香族化合物を主体とする重合体ブロック（Ｓ）と、
を、含み、
前記水素化ブロック共重合体（ａ）中の、前記共役ジエン化合物を主体とする重合体ブロック（Ｃ）の含有量が１〜３０質量％であり、前記共役ジエン化合物を主体とする重合体ブロック（Ｂ）の含有量が６９〜９８質量％であり、前記ビニル芳香族化合物を主体とする重合体ブロック（Ｓ）の含有量が１〜２０質量％であり、
前記共役ジエン化合物を主体とする重合体ブロック（Ｃ）の水素化前のビニル結合量が１〜２５ｍｏｌ％であり、前記共役ジエン化合物を主体とする重合体ブロック（Ｂ）の水素化前のビニル結合量が６０〜１００ｍｏｌ％であり、前記水素化ブロック共重合体（ａ）の水素化率が８０ｍｏｌ％以上である、
フィルム。
〔２〕
前記水素化ブロック共重合体（ａ）中の前記共役ジエン化合物を主体とする重合体ブロック（Ｃ）の含有量が３〜１３質量％であり、前記共役ジエン化合物を主体とする重合体ブロック（Ｂ）の含有量が７４〜９６質量％であり、前記ビニル芳香族化合物を主体とする重合体ブロック（Ｓ）の含有量が３〜１３質量％であり、
前記共役ジエン化合物を主体とする重合体ブロック（Ｃ）と前記ビニル芳香族化合物を主体とする重合体ブロック（Ｓ）の含有量の合計が６〜２６質量％であり、
前記水素化ブロック共重合体（ａ）の水素化率が９０ｍｏｌ％以上である、〔１〕に記載のフィルム。
〔３〕
少なくとも外層、中間層、内層を有するフィルムであって、
前記外層がポリプロピレン樹脂を含み、
前記中間層がポリプロピレン樹脂及び水素化ブロック共重合体（ａ）を含み、
前記内層がポリプロピレン樹脂を含み、
前記水素化ブロック共重合体（ａ）中のビニル芳香族化合物単量体単位の含有量が３〜１３質量％であり、
前記水素化ブロック共重合体（ａ）の水素化率が９０ｍｏｌ％であり、
前記水素化ブロック共重合体（ａ）中のブチレン量及び／又はプロピレン量が、共役ジエン化合物単位の合計１００ｍｏｌ％に対して、６０〜８５ｍｏｌ％であり、
前記水素化ブロック共重合体（ａ）は、０〜６０℃に結晶化のピークを有し、
前記水素化ブロック共重合体（ａ）の結晶化熱量が１．０〜８．０Ｊ／ｇであり、
前記水素化ブロック共重合体（ａ）のショアＡ硬度が２５〜５５である、
フィルム。
〔４〕
前記外層の厚みが５〜５０μｍ、前記中間層の厚みが１００〜２００μｍ、前記内層の厚みが５〜５０μｍである、〔１〕乃至〔３〕のいずれかに記載のフィルム。
〔５〕
前記外層が、前記水素化ブロック共重合体（ａ）及び／又は水素化ブロック共重合体（ｂ１）（但し、当該ブロック共重合体（ｂ１）は、前記共役ジエン化合物を主体とする重合体ブロック（Ｃ）を含まないものとする。）を含み、
前記水素化ブロック共重合体（ｂ１）が、共役ジエン化合物を主体とする重合体ブロック（Ｂ１）と、ビニル芳香族化合物を主体とする重合体ブロック（Ｓ１）を含み、
前記水素化ブロック共重合体（ｂ１）中の、前記共役ジエン化合物を主体とする重合体ブロック（Ｂ１）の含有量が７５〜９２質量％であり、前記ビニル芳香族化合物を主体とする重合体ブロック（Ｓ１）の含有量が８〜２５質量％であり、
前記共役ジエン化合物を主体とする重合体ブロック（Ｂ１）の水素化前のビニル結合量が４０〜１００ｍｏｌ％であり、前記水素化ブロック共重合体（ｂ１）の水素化率が８０ｍｏｌ％以上であり、
前記外層中のポリプロピレン樹脂の含有量が６０〜１００質量％であり、
前記外層中の前記水素化ブロック共重合体（ａ）及び／又は水素化ブロック共重合体（ｂ１）の含有量が０〜４０質量％である、
〔１〕乃至〔４〕のいずれかに記載のフィルム。
〔６〕
前記内層が、前記水素化ブロック共重合体（ａ）及び／又は前記水素化ブロック共重合体（ｂ１）（但し、当該ブロック共重合体（ｂ１）は、前記共役ジエン化合物を主体とする重合体ブロック（Ｃ）を含まないものとする。）を含み、
前記水素化ブロック共重合体（ｂ１）が、共役ジエン化合物を主体とする重合体ブロック（Ｂ１）と、ビニル芳香族化合物を主体とする重合体ブロック（Ｓ１）を含み、
前記水素化ブロック共重合体（ｂ１）中の、前記共役ジエン化合物を主体とする重合体ブロック（Ｂ１）の含有量が７５〜９２質量％であり、前記ビニル芳香族化合物を主体とする重合体ブロック（Ｓ１）の含有量が８〜２５質量％であり、
前記共役ジエン化合物を主体とする重合体ブロック（Ｂ１）の水素化前のビニル結合量が４０〜１００ｍоｌｍｏｌ％であり、前記水素化ブロック共重合体（ｂ１）の水素化率が８０ｍｏｌ％以上であり、
前記内層中のポリプロピレン樹脂の含有量が５０〜９５質量％であり、
前記内層中の前記水素化ブロック共重合体（ａ）及び／又は水素化ブロック共重合体（ｂ１）の含有量が５〜５０質量％である、〔１〕乃至〔４〕のいずれかに記載のフィルム。
〔７〕
水素化ブロック共重合体（ａ）が、
分子中に、前記共役ジエン化合物を主体とする重合体ブロック（Ｂ）を二つ以上含み、前記共役ジエン化合物を主体とする重合体ブロック（Ｂ）のうち、水素化ブロック共重合体（ａ）の末端に存在する重合体ブロック（Ｂ−１）の含有量が、前記水素化ブロック共重合体（ａ）中の１〜１０質量％である、
〔１〕乃至〔６〕のいずれかに記載のフィルム。
〔８〕
前記外層が、さらに水素化ブロック共重合体（ｂ２）を含み、
前記水素化ブロック共重合体（ｂ２）が、共役ジエン化合物を主体とする重合体ブロック（Ｂ２）と、ビニル芳香族化合物を主体とする重合体ブロック（Ｓ２）を含み、
前記水素化ブロック共重合体（ｂ２）中、前記共役ジエン化合物を主体とする重合体ブロック（Ｂ２）の含有量が７５〜９２質量％であり、前記ビニル芳香族化合物を主体とする重合体ブロック（Ｓ２）の含有量が８〜２５質量％であり、
前記共役ジエン化合物を主体とする重合体ブロック（Ｂ２）の水素化前のビニル結合量が６２〜１００ｍｏｌ％であり、前記水素化ブロック共重合体（ｂ２）の水素化率が８０ｍｏｌ％以上であり、
前記水素化ブロック共重合体（ｂ２）は、
分子中に、前記共役ジエン化合物を主体とする重合体ブロック（Ｂ２）を二つ以上含み、前記共役ジエン化合物を主体とする重合体ブロック（Ｂ２）のうち、水素化ブロック共重合体（ｂ２）の末端に存在する重合体ブロック（Ｂ−２）の含有量が、前記水素化ブロック共重合体中の１〜１０質量％である、
〔１〕乃至〔７〕のいずれかに記載のフィルム。
〔９〕
前記内層が、さらに水素化ブロック共重合体（ｂ２）を含み、
前記水素化ブロック共重合体（ｂ２）が、共役ジエン化合物を主体とする重合体ブロック（Ｂ２）と、ビニル芳香族化合物を主体とする重合体ブロック（Ｓ２）を含み、
前記水素化ブロック共重合体（ｂ２）中、前記共役ジエン化合物を主体とする重合体ブロック（Ｂ２）の含有量が７５〜９２質量％であり、前記ビニル芳香族化合物を主体とする重合体ブロック（Ｓ２）の含有量が８〜２５質量％であり、
前記共役ジエン化合物を主体とする重合体ブロック（Ｂ２）の水素化前のビニル結合量が６２〜１００ｍｏｌ％であり、前記水素化ブロック共重合体（ｂ２）の水素化率が８０ｍｏｌ％以上であり、
前記水素化ブロック共重合体（ｂ２）は、
分子中に、前記共役ジエン化合物を主体とする重合体ブロック（Ｂ２）を二つ以上含み、前記共役ジエン化合物を主体とする重合体ブロック（Ｂ２）のうち、水素化ブロック共重合体（ｂ２）の末端に存在する重合体ブロック（Ｂ−２）の含有量が、前記水素化ブロック共重合体中の１〜１０質量％である、
〔１〕乃至〔８〕のいずれかに記載のフィルム。
〔１０〕
水素化ブロック共重合体（ａ）の重量平均分子量（Ｍｗ）が１０万〜３０万である、〔１〕乃至〔９〕のいずれかに記載のフィルム。
〔１１〕
水素化ブロック共重合体（ａ）の重量平均分子量（Ｍｗ）が１０万〜３０万であり、前記水素化ブロック共重合体（ａ）の重量平均分子量（Ｍｗ）と数平均分子量（Ｍｎ）の比（Ｍｗ）／（Ｍｎ）が１．０１〜１．３０である、〔１〕乃至〔１０〕のいずれかに記載のフィルム。
〔１２〕
クロス分別クロマトグラフィー（ＣＦＣ）で測定した、−２０℃以下における積分溶出量が全積分溶出量の０．１％以上４０％未満であり、−２０℃を超え６０℃未満の範囲における積分溶出量が全積分溶出量の２０％以上９５％未満であり、６０℃以上１５０℃以下の範囲における積分溶出量が全積分溶出量の５％以上７０％未満である、〔１〕乃至〔１１〕のいずれかに記載のフィルム。
〔１３〕
クロス分別クロマトグラフィー（ＣＦＣ）で測定した１０℃以上６０℃未満の範囲における溶出成分の分子量分布（Ｍｗ／Ｍｎ）が１．０５以上１．５０以下である〔１〕乃至〔１２〕のいずれかに記載のフィルム。
【発明の効果】
【０００９】
本発明によれば、透明性、柔軟性、及びこれらの特性バランスに優れたフィルムを提供することができる。
【発明を実施するための形態】
【００１０】
以下、本発明を実施するための形態（以下、単に「本実施形態」という。）について詳細に説明する。以下の本実施形態は、本発明を説明するための例示であり、本発明を以下の内容に限定する趣旨ではない。本発明は、その要旨の範囲内で適宜変形して実施できる。
【００１１】
〔フィルム〕
本実施形態のフィルムは、少なくとも外層、中間層、及び内層を有する。
ここで、「外層」「内層」は、前記「中間層」の両面に積層された表面層であって、「外層」は、実際に使用に供された際に、最外側に位置する層を言う。
前記外層は、ポリプロピレン樹脂を含む。
前記中間層は、ポリプロピレン樹脂及び水素化ブロック共重合体（ａ）を含む。
前記内層は、ポリプロピレン樹脂を含む。
上記構成を有することにより、透明性及び柔軟性に優れたフィルムが得られる。
【００１２】
（水素化ブロック共重合体（ａ））
前記水素化ブロック共重合体（ａ）は、分子中に、
共役ジエン化合物を主体とする重合体ブロック（Ｃ）と、
共役ジエン化合物を主体とする重合体ブロック（Ｂ）と、
ビニル芳香族化合物を主体とする重合体ブロック（Ｓ）と、
を、含む。
前記水素化ブロック共重合体（ａ）中の、前記共役ジエン化合物を主体とする重合体ブロック（Ｃ）の含有量が１〜３０質量％であり、前記共役ジエン化合物を主体とする重合体ブロック（Ｂ）の含有量が６９〜９８質量％であり、前記ビニル芳香族化合物を主体とする重合体ブロック（Ｓ）の含有量が１〜２０質量％であり、
前記共役ジエン化合物を主体とする重合体ブロック（Ｃ）の水素化前のビニル結合量が１〜２５ｍｏｌ％であり、前記共役ジエン化合物を主体とする重合体ブロック（Ｂ）の水素化前のビニル結合量が６０〜１００ｍｏｌ％であり、前記水素化ブロック共重合体の水素化率が８０ｍｏｌ％以上である。
【００１３】
ここで、「主体とする」とは、対象の単量体単位を、対象の重合体ブロック中に、５０質量％以上含むことをいう。
本実施形態のフィルムの、柔軟性の観点から、共役ジエン化合物を主体とする重合体ブロック（Ｃ）、（Ｂ）における共役ジエン化合物の含有量は、それぞれ独立して、好ましくは６０質量％以上、より好ましくは７０質量％以上、さらに好ましくは８０質量％以上、よりさらに好ましくは９０質量％以上である。
本実施形態のフィルムの、機械的強度、耐衝撃性の観点から、ビニル芳香族化合物を主体とする重合体ブロック（Ｓ）におけるビニル芳香族化合物の含有量は、好ましくは６０質量％以上、より好ましくは７０質量％以上、さらに好ましくは８０質量％以上、よりさらに好ましくは９０質量％以上である。
【００１４】
なお、本実施形態において、ブロック共重合体を構成する各単量体単位の命名は、当該単量体単位が由来する単量体の命名に従っているものとする。
例えば、「ビニル芳香族化合物単量体単位」とは、単量体であるビニル芳香族化合物を重合した結果生ずる、重合体の構成単位を意味し、その構造は、置換ビニル基に由来する置換エチレン基の二つの炭素が結合部位となっている分子構造である。
また、「共役ジエン化合物単量体単位」とは、単量体である共役ジエン化合物を重合した結果生ずる、重合体の構成単位を意味し、その構造は、共役ジエン化合物単量体に由来するオレフィンの二つの炭素が結合部位となっている分子構造である。
【００１５】
共役ジエン化合物を主体とする重合体ブロック（Ｃ）、（Ｂ）における「水素化前のビニル結合量」とは、水素化前の重合体に組み込まれている共役ジエン化合物に起因する１，４−結合（シス及びトランス）と１，２−結合（但し、３，４−結合で重合体に組み込まれている場合には１，２−結合と３，４−結合の合計量をいう）の合計量に対する、１，２−結合量（但し、３，４−結合で重合体に組み込まれている場合には、１，２−結合と３，４結合の合計量）（ｍоｌ％）をいう。
ビニル結合量は核磁気共鳴スペクトル解析（ＮＭＲ）によって測定できる。
【００１６】
水素化ブロック共重合体（ａ）中の、前記共役ジエン化合物を主体とする重合体ブロック（Ｃ）の含有量は、１〜３０質量％である。
水素化ブロック共重合体（ａ）中の前記共役ジエン化合物を主体とする重合体ブロック（Ｃ）の含有量は、本実施形態のフィルムの透明性、柔軟性等の観点から、好ましくは２〜２０質量％であり、より好ましくは２〜１５質量％であり、さらに好ましくは３〜１３質量％である。
【００１７】
前記共役ジエン化合物を主体とする重合体ブロック（Ｃ）の水素化前のビニル結合量は、１〜２５ｍоｌ％である。
前記共役ジエン化合物を主体とする重合体ブロック（Ｃ）の水素化前のビニル結合量は、本実施形態のフィルムの水蒸気バリア性の観点から、好ましくは３〜２３ｍｏｌ％であり、より好ましくは５〜２０ｍｏｌ％である。
前記共役ジエン化合物を主体とする重合体ブロック（Ｃ）の水素化前のビニル結合量は、具体的には、後述する実施例に記載する方法により測定することができる。
また、前記ビニル結合量は、極性化合物等、ルイス塩基、エーテル、アミン等のビニル化剤の使用により制御することができる。
【００１８】
水素化ブロック共重合体（ａ）中の、前記共役ジエン化合物を主体とする重合体ブロック（Ｂ）の含有量は６９〜９８質量％である。
前記共役ジエン化合物を主体とする重合体ブロック（Ｂ）の含有量は、本実施形態のフィルムの透明性、柔軟性の観点から、好ましくは７０〜９７質量％であり、より好ましくは７３〜９６質量％であり、さらに好ましくは７４〜９６質量％である。
【００１９】
前記共役ジエン化合物を主体とする重合体ブロック（Ｂ）の水素化前のビニル結合量は、６０〜１００ｍоｌ％である。
前記共役ジエン化合物を主体とする重合体ブロック（Ｂ）の水素化前のビニル結合量は、本実施形態のフィルムの透明性、柔軟性の観点から、好ましくは６３〜９８ｍｏｌ％であり、より好ましくは６５〜９５ｍｏｌ％である。
前記共役ジエン化合物を主体とする重合体ブロック（Ｂ）の水素化前のビニル結合量は、具体的には、後述する実施例に記載する方法により測定することができる。
また、前記ビニル結合量は、極性化合物等、ルイス塩基、エーテル、アミン等のビニル化剤の使用により制御することができる。
【００２０】
本実施形態のフィルムにおいて、水素化ブロック共重合体（ａ）中の重合体ブロック（Ｃ）、及び（Ｂ）に使用される共役ジエン化合物は、１対の共役二重結合を有するジオレフィンである。
ジオレフィンとしては、以下に限定されるものではないが、例えば、１，３−ブタジエン、２−メチル−１，３−ブタジエン（イソプレン）、２，３−ジメチル−１，３−ブタジエン、１，３−ペンタジエン、２−メチル−１，３−ペンタジエン、１，３−ヘキサジエン、及びファルネセン等が挙げられる。
特に一般的なジオレフィンとしては、１，３−ブタジエン、及びイソプレンが挙げられる。これらは一種のみを単独で用いてもよく、二種以上を併用してもよい。
また、本実施形態のフィルムにおいて、水素化ブロック共重合体（ａ）中の重合体ブロック（Ｓ）に使用されるビニル芳香族化合物としては、以下に限定されるものではないが、例えば、スチレン、α−メチルスチレン、ｐ−メチルスチレン、ジビニルベンゼン、１，１−ジフェニルエチレン、Ｎ，Ｎ−ジメチル−ｐ−アミノエチルスチレン、Ｎ，Ｎ−ジエチル−ｐ−アミノエチルスチレン等のビニル芳香族化合物が挙げられる。
これらの中でも、入手性及び生産性の観点から、スチレン、α−メチルスチレン、４−メチルスチレンが好ましく用いられる。特に好ましくはスチレンである。重合体ブロック（Ｓ）は、１種のビニル芳香族化合物単位で構成されていてもよいし、２種以上から構成されていてもよい。
なお、上記共役ジエン化合物及びビニル芳香族化合物は、後述する水素化ブロック共重合体（ｂ１）や水素化ブロック共重合体（ｂ２）にも適用することができる。
【００２１】
水素化ブロック共重合体（ａ）中のビニル芳香族化合物を主体とする重合体ブロック（Ｓ）の含有量は、１〜２０質量％である。
ビニル芳香族化合物を主体とする重合体ブロック（Ｓ）の含有量は、本実施形態のフィルムの透明性、柔軟性の観点から、好ましくは２〜１８質量％であり、より好ましく３〜１５質量％であり、さらに好ましくは３〜１３質量％である。
【００２２】
水素化ブロック共重合体（ａ）の水素化率、すなわち、水素化ブロック共重合体（ａ）に含まれる全共役ジエン化合物単位の水素化率は８０ｍｏｌ％以上である。
上記水素化率は、本実施形態のフィルムの透明性、柔軟性、水蒸気バリア性の観点から、好ましくは８５ｍｏｌ％以上であり、より好ましくは９０ｍｏｌ％以上である。
水素化ブロック共重合体（ａ）の共役ジエン単量体単位中に含まれる全不飽和基単位の水素化率は、核磁気共鳴スペクトル解析（ＮＭＲ）により測定でき、具体的には、後述する実施例に記載する方法により測定することができる。
【００２３】
水素化ブロック共重合体（ａ）の水素化率を８０ｍｏｌ％以上とすることで、重合体ブロック（Ｃ）の結晶化が高まり、水素化ブロック共重合体（ａ）ポリプロピレンと混合した樹脂組成物成形体の透明性、柔軟性、水素バリア性が良好となる。
また、水素化ブロック共重合体（ａ）をポリプロピレン樹脂と混合した樹脂組成物をフィルムの材料とする場合には、重合体ブロック（Ｂ）とポリプロピレン系樹脂との溶解パラメータ値が近づき、水素化ブロック共重合体（ａ）の分散性が良好になることから、柔軟性、透明性が良好となる。
【００２４】
水素化率は、例えば、水素添加時の触媒量によって制御することができ、水素添加速度は、例えば、水素添加時の触媒量、水素フィード量、圧力及び温度等によって制御することができる。
【００２５】
また、本実施形態のフィルムは、
水素化ブロック共重合体（ａ）中のビニル芳香族化合物単量体単位の含有量は、３〜１３質量％であり、
前記水素化ブロック共重合体（ａ）の水素化率は９０ｍｏｌ％であり、
前記水素化ブロック共重合体（ａ）中のブチレン量及び／又はプロピレン量は、共役ジエン化合物単位の合計１００ｍｏｌ％に対して、６０〜８５ｍｏｌ％であり、
前記水素化ブロック共重合体（ａ）は、０〜６０℃に結晶化のピークを有し、
前記水素化ブロック共重合体（ａ）の結晶化熱量は、１．０〜８．０Ｊ／ｇであり、
前記水素化ブロック共重合体（ａ）のショアＡ硬度は２５〜５５であることを満たす。
ここでブチレン量及びプロピレン量は、それぞれ、水素添加後の、ブタジエン及びイソプレンの単量体単位を意味する。
【００２６】
上記ブチレン量及び／又はプロピレン量、上記結晶化のピーク温度、結晶化熱量、及びショアＡ硬度は、例えば、前述のとおり、水素化ブロック共重合体（ａ）として、共役ジエン化合物を主体とする重合体ブロック（Ｃ）と、共役ジエン化合物を主体とする重合体ブロック（Ｂ）と、ビニル芳香族化合物を主体とする重合体ブロック（Ｓ）とを含む水素化ブロック共重合体を使用することにより、制御することができる。
上記ブチレン量及び／又はプロピレン量、上記結晶化のピーク温度、結晶化熱量、及びショアＡ硬度は、具体的には、後述する実施例に記載する方法により測定することができる。
【００２７】
本実施形態のフィルムは、前記外層の厚みが５〜５０μｍ、前記中間層の厚みが１００〜２００μｍ、前記内層の厚みが５〜５０μｍであることが好ましい。
各々の層が上記数値範囲内であることにより、良好な柔軟性、耐衝撃性、ヒートシール性が得られる。
前記外層の厚みは１０〜４０μｍであることがより好ましく、１５〜３５μｍであることがさらに好ましい。
前記中間層の厚みは１１０〜１９０μｍであることがより好ましく、１２０〜１８０μｍであることがさらに好ましい。
前記内層の厚みは１０〜４５μｍであることがより好ましく、１５〜４０μｍであることがさらに好ましい。
なお、一般的に、厚みが０．００５ｍｍ以上０．２５ｍｍ未満であるシート状成形体をフィルムといい、厚みが０．２５ｍｍ以上５０ｍｍ以下であるシート状成形体をシートというが、本明細書において「フィルム」は、上記フィルム、及びシートを包含する。
【００２８】
本実施形態のフィルムは、クロス分別クロマトグラフィー（以下、「ＣＦＣ」という。）で測定した−２０℃以下の積分溶出量が全積分溶出量の０．１％以上４０％未満であり、−２０℃を超え６０℃未満の範囲の積分溶出量が全積分溶出量の２０％以上９５％未満であり、６０℃以上１５０℃以下の範囲の積分溶出量が全積分溶出量の５％以上７０％未満であることが好ましい。
上記構成を有することにより、透明性、柔軟性、ヒートシール性、耐衝撃性及びこれらの特性バランスに優れたフィルムが得られる。
【００２９】
同様に透明性、柔軟性、ヒートシール性、耐衝撃性及びこれらの特性バランスの観点から、−２０℃以下の積分溶出量は、全積分溶出量の２％以上３０％未満であることがより好ましく、３％以上２０％未満であることがさらに好ましい。−２０℃を超え６０℃未満の範囲の積分溶出量は、全積分溶出量の１０％以上５０％未満であることがより好ましく、２０％以上４５％未満であることがさらに好ましい。６０℃以上１５０℃以下の範囲の積分溶出量は、全積分溶出量の５０％以上９０％未満であることがより好ましく、５５％以上８０％未満であることがさらに好ましい。
【００３０】
上記ＣＦＣ溶出量は、前記重合体ブロック（Ｃ）、（Ｂ）の比率及び、水素化ブロック共重合体（ａ１）の配合比と、ポリプロピレン樹脂の種類を調整することにより制御することができる。上記ＣＦＣ溶出量は、後述する実施例に記載する方法により測定することができる。
さらに、−２０℃以下の範囲、−２０℃を超え６０℃未満の範囲、６０℃以上１５０℃以下の範囲、それぞれについて分取することが可能であり、それぞれの成分について、後述する方法を用いて、ビニル芳香族単位の含有量、水素化率、ブチレン量及び／又はプロピレン量、結晶化ピーク温度及び結晶化熱量、ショアＡ硬度を測定することができる。特に、水素化ブロック共重合体（ａ）は、−２０℃を超え６０℃未満の範囲に含まれる。
【００３１】
クロス分別クロマトグラフィー（ＣＦＣ）で測定した１０℃以上６０℃未満の範囲における溶出成分の分子量分布（Ｍｗ／Ｍｎ）は、１．０５以上１．５０以下であることが好ましい。
上記分子量分布（Ｍｗ／Ｍｎ）は、具体的には、後述する実施例に記載する方法により測定することができる。
【００３２】
水素化ブロック共重合体（ａ）としては、例えば、下記一般式により表されるような構造を有するものが挙げられる。
（Ｃ−Ｂ）n−Ｓ
（Ｃ−Ｂ−Ｓ）n
（Ｃ−Ｂ−Ｓ）n−（Ｂ−１）
（Ｃ−Ｂ−Ｓ−（Ｂ−１））n
（Ｃ−Ｂ−Ｓ）m−Ｘ
（Ｃ−Ｂ−Ｓ−（Ｂ−１））m−Ｘ
上記一般式において、Ｃ、Ｂ、Ｓはそれぞれ、共役ジエン化合物を主体とする重合体ブロック（Ｃ）、共役ジエン化合物を主体とする重合体ブロック（Ｂ）、ビニル芳香族化合物を主体とする重合体ブロック（Ｓ）を表す。
上記一般式において（Ｂ−１）は後述する「共役ジエン化合物を主体とする重合体ブロック（Ｂ）のうち、水素化ブロック共重合体（ａ）の末端に存在する重合体ブロック（Ｂ−１）」を表す。
ｎは１以上の整数であり、好ましくは１〜６である。
ｍは２以上の整数であり、好ましくは２〜６である。
Ｘは２官能カップリング剤残基又は多官能開始剤残基を表す。
水素化ブロック共重合体（ａ）は、Ｃ−Ｂ−Ｓ、Ｃ−Ｂ−Ｓ−（Ｂ−１）の構造式で表される重合体であることが好ましい。
【００３３】
２官能基カップリング剤としては、以下限定されるものではないが、例えば、ジメチルジクロロシラン、ジメチルジブロモシラン等のジハロゲン化合物；安息香酸メチル、安息香酸エチル、安息香酸フェニル、フタル酸エステル類等の酸エステル類等が挙げられる。
３官能基以上の多官能カップリング剤としては、以下に限定されるものではないが、例えば、３価以上のポリアルコール類、エポキシ化大豆油、ジグリシジルビスフェノールＡ等の多価エポキシ化合物；式Ｒ１（４−ｎ）ＳｉＸn（ここで、Ｒ１は炭素数１〜２０の炭化水素基、Ｘはハロゲン、ｎは３又は４の整数を表す）で表されるハロゲン化珪素化合物、及びハロゲン化錫化合物が挙げられる。
ハロゲン化珪素化合物としては、以下に限定されるものではないが、例えば、メチルシリルトリクロリド、ｔ−ブチルシリルトリクロリド、四塩化珪素、及びこれらの臭素化物等が挙げられる。
ハロゲン化錫化合物としては、以下に限定されるものではないが、例えば、メチル錫トリクロリド、ｔ−ブチル錫トリクロリド、四塩化錫等の多価ハロゲン化合物等が挙げられる。また、炭酸ジメチルや炭酸ジエチル等も使用可能である。
【００３４】
上記一般式において、重合体ブロック（Ｃ）及び重合体ブロック（Ｂ）、重合体ブロック（Ｓ）中のビニル芳香族化合物単量体単位は均一に分布していても、テーパー状に分布していてもよい。また、重合体ブロック（Ｃ）及び重合体ブロック（Ｂ）、重合体ブロック（Ｓ）がビニル芳香族化合物単量体単位と共役ジエン化合物単量体単位の共重合体ブロックである場合には、該共重合体ブロック中のビニル芳香族化合物単量体単位は均一に分布している部分及び／又はテーパー状に分布している部分がそれぞれ複数個存在していてもよい。さらに、上記共重合体ブロック部分には、ビニル芳香族化合物単量体単位の含有量が異なる部分が複数個共存していてもよい。
【００３５】
水素化ブロック共重合体（ａ）、後述する水素化ブロック共重合体（ｂ１）、水素化ブロック共重合体（ｂ２）の構造は、特に限定されず、例えば、線状、分岐状、放射状、櫛形状などいかなる形態をとっても構わないが、所望する物性等に応じて好適な構造とすることができる。
本実施形態のフィルムに付与する性能、すなわち、透明性、柔軟性、及びこれらの良好な特性バランスの観点から、水素化ブロック共重合体（ａ）は、分子中に、前記共役ジエン化合物を主体とする重合体ブロック（Ｂ）を二つ以上含み、前記共役ジエン化合物を主体とする重合体ブロック（Ｂ）のうち、水素化ブロック共重合体（ａ）の末端に存在する重合体ブロック（Ｂ−１）の含有量が、前記水素化ブロック共重合体（ａ）中の１〜１０質量％であることが好ましい。
前記水素化ブロック共重合体（ａ）の末端に存在する重合体ブロック（Ｂ−１）の含有量は、共役ジエン化合物の添加量により制御することができる。
前記水素化ブロック共重合体（ａ）の末端に存在する重合体ブロック（Ｂ−１）の含有量は、水素化ブロック共重合体（ａ）中の２〜８質量％であることがより好ましく、２〜６質量％であることがさらに好ましい。
【００３６】
水素化ブロック共重合体（ａ）の重量平均分子量（Ｍｗ）（以下、「Ｍｗ」ともいう。）は、１０万〜３０万であることが好ましい。
水素化ブロック共重合体（ａ）の重量平均分子量（Ｍｗ）は、本実施形態のフィルムの透明性、柔軟性、及びこれらの物性バランスの観点から、より好ましくは１１万〜２９万であり、さらに好ましくは１２万〜２８万である。
前記水素化ブロック共重合体（ａ）のＭｗは、重合開始剤量により制御することができる。
水素化ブロック共重合体（ａ）の重量平均分子量（Ｍｗ）は、ＧＰＣによる測定で得られるクロマトグラムのピークの分子量を、市販の標準ポリスチレンの測定から求めた検量線（標準ポリスチレンのピーク分子量を使用して作成）に基づいて求めた重量平均分子量（Ｍｗ）である。
前記水素化ブロック共重合体（ａ）の重量平均分子量（Ｍｗ）と数平均分子量（Ｍｎ）の比（Ｍｗ）／（Ｍｎ）は１．０１〜１．３０であることが好ましい。
具体的には、重量平均分子量（Ｍｗ）、及び、数平均分子量（Ｍｎ）は、後述する実施例に記載する方法により測定することができる。
【００３７】
（水素化ブロック共重合体（ａ）の製造方法）
水素化ブロック共重合体（ａ）は、一般的には、有機溶媒中で、有機アルカリ金属化合物を重合開始剤として共役ジエン化合物単量体、ビニル芳香族化合物単量体の重合を行い、その後水素化反応を行うことにより製造することができる。
重合の態様としては、バッチ重合であっても連続重合であっても、或いはそれらの組み合わせであってもよい。
分子量分布が狭く、高い強度を有するブロック共重合体を得る観点からは、バッチ重合方法が好ましい。
【００３８】
重合温度は一般的に０〜１５０℃であり、２０〜１２０℃であることが好ましく、４０〜１００℃であることがより好ましい。
重合時間は目的とする重合体によって異なるが、通常は２４時間以内であり、０．１〜１０時間であることが好ましい。分子量分布が狭く、高い強度を有するブロック共重合体を得る観点からは、０．５〜３時間であることがより好ましい。
重合系の雰囲気は、窒素及び溶媒を液相に維持するのに十分な圧力の範囲であればよく、特に限定されるものではない。
重合系内に、重合開始剤及びリビングポリマーを不活性化させるような不純物、例えば水、酸素、炭酸ガスなどが存在しないことが好ましい。
【００３９】
有機溶媒としては、以下に限定されるものではないが、例えば、ｎ−ブタン、イソブタン、ｎ−ペンタン、ｎ−ヘキサン、ｎ−ヘプタン、ｎ−オクタン等の脂肪族炭化水素類；シクロヘキサン、シクロへプタン、メチルシクロペンタン等の脂環式炭化水素類；ベンゼン、キシレン、トルエン、エチルベンゼン等の芳香族炭化水素が挙げられる。
【００４０】
重合開始剤である有機アルカリ金属化合物としては、有機リチウム化合物が好ましい。有機リチウム化合物としては、以下に限定されるものではないが、例えば、有機モノリチウム化合物、有機ジリチウム化合物、有機ポリリチウム化合物等が用いられる。
有機リチウム化合物としては、以下に限定されるものではないが、例えば、エチルリチウム、ｎ−プロピルリチウム、イソプロピルリチウム、ｎ−ブチルリチウム、ｓｅｃ−ブチルリチウム、ｔ−ブチルリチウム、フェニルリチウム、ヘキサメチレンジリチウム、ブタジエニルリチウム、及びイソプロペニルジリチウム等が挙げられる。これらの中でも、重合活性の観点からｎ−ブチルリチウム、ｓｅｃ−ブチルリチウムが好ましい。
【００４１】
重合開始剤である有機アルカリ金属化合物の使用量は、目的とするブロック共重合体の分子量によるが、一般的には０．０１〜０．５ｐｈｍ（単量体１００質量部当たりに対する質量部）の範囲であることが好ましく、０．０３〜０．３ｐｈｍの範囲であることがより好ましく、０．０５〜０．１５ｐｈｍの範囲であることがさらに好ましい。
【００４２】
水素化ブロック共重合体（ａ）に含まれている重合体ブロック（Ｂ）及び重合体ブロック（Ｃ）のビニル結合量は、ルイス塩基、例えばエーテル、アミンなどの化合物をビニル化剤として使用することで調節できる。ビニル化剤の使用量は、目的とするビニル結合量によって調整することができる。
また、ビニル化剤及び後述する金属アルコキシドを２以上の条件に分けて添加することにより、共役ジエン化合物を主体とする重合体ブロック中に、ビニル結合量の異なる重合体ブロックを製造することができる。
【００４３】
ビニル化剤としては、以下に限定されるものではないが、例えば、エーテル化合物、酸素原子を２個以上有するエーテル系化合物、及び第３級アミン系化合物等が挙げられる。
【００４４】
第３級アミン系化合物としては、以下に限定されるものではないが、例えば、ピリジン、Ｎ，Ｎ，Ｎ´，Ｎ´−テトラメチルエチレンジアミン、トリブチルアミン、テトラメチルプロパンジアミン、１，２−ジピペリジノエタン、ビス［２−（Ｎ，Ｎ−ジメチルアミノ）エチル］エーテル等が挙げられる。
これらは、一種のみを単独で用いてもよく、二種以上を併用してもよい。
第３級アミン化合物としては、アミンを２個有する化合物が好ましい。さらに、それらの中でも、分子内で対称性を示す構造を有するものがより好ましく、Ｎ，Ｎ，Ｎ´，Ｎ´−テトラメチルエチレンジアミンや、ビス［２−（Ｎ，Ｎ−ジメチルアミノ）エチル］エーテルや１，２−ジピペリジノエタンがさらに好ましい。
【００４５】
本実施形態においては、上述したビニル化剤、有機リチウム化合物、及びアルカリ金属アルコキシドの共存下、水素化ブロック共重合体の共重合を行ってもよい。ここで、アルカリ金属アルコキシドとは、一般式ＭＯＲ（式中、Ｍはアルカリ金属、Ｒはアルキル基である）で表される化合物である。
【００４６】
アルカリ金属アルコキシドのアルカリ金属としては、高いビニル結合量、狭い分子量分布、高い重合速度、及び高いブロック率の観点から、ナトリウム又はカリウムであることが好ましい。
アルカリ金属アルコキシドとしては、以下に限定されるものではないが、好ましくは、炭素数２〜１２のアルキル基を有するナトリウムアルコキシド、リチウムアルコキシド、カリウムアルコキシドであり、より好ましくは、炭素数３〜６のアルキル基を有するナトリウムアルコキシドやカリウムアルコキシドであり、さらに好ましくは、ナトリウム−ｔ−ブトキシド、ナトリウム−ｔ−ペントキシド、カリウム−ｔ−ブトキシド、カリウム−ｔ−ペントキシドである。
これらの中でも、ナトリウムアルコキシドであるナトリウム−ｔ−ブトキシド、ナトリウム−ｔ−ペントキシドがよりさらに好ましい。
【００４７】
本実施形態の水素化ブロック共重合体の重合工程において、ビニル化剤、有機リチウム化合物、及びアルカリ金属アルコキシドの共存下、重合を行う場合、ビニル化剤と有機リチウム化合物とのモル比（ビニル化剤／有機リチウム化合物）、及びアルカリ金属アルコキシドと有機リチウム化合物とのモル比（アルカリ金属アルコキシド／有機リチウム化合物）を、下記モル比とすることが好ましい。
ビニル化剤／有機リチウム化合物が０．２〜３．０
アルカリ金属アルコキシド／有機リチウム化合物が０．０１〜０．３
【００４８】
ビニル化剤／有機リチウム化合物のモル比は、高いビニル結合量、高い重合速度の観点から０．２以上とし、狭い分子量分布、かつ高い水素化活性を得る観点から３．０未満とすることが好ましい。
また、アルカリ金属アルコキシド／有機リチウム化合物のモル比は、高いビニル結合量、高い重合速度、及び高いブロック率の観点から０．０１以上とし、狭い分子量分布、かつ高い水素化活性を得る観点から０．３以下とすることが好ましい。
これらにより、重合速度の向上が図られ、目的とする水素化ブロック共重合体のビニル結合量を高くできるとともに分子量分布を狭くでき、さらにはブロック率が向上する傾向にある。その結果、水素化ブロック共重合体（ａ）とポリプロピレン樹脂とを組み合わせたポリプロピレン系樹脂組成物に付与する性能、すなわち、柔軟性、透明性がより良好となる傾向にある。
【００４９】
重合工程における、ビニル化剤／有機リチウム化合物のモル比は、高いビニル結合量及び高い重合速度の観点から、０．８以上がより好ましく、狭い分子量分布及び高い水素化活性の観点から、２．５以下がより好ましく、１．０以上２．０以下の範囲がさらに好ましい。
【００５０】
また、アルカリ金属アルコキシド／有機リチウム化合物のモル比は、高いビニル結合量、高い重合速度及び高いブロック率の観点から０．０２以上がより好ましく、狭い分子量分布や高い水素化活性の観点から０．２以下がより好ましく、０．０３以上０．１以下がさらに好ましく、０．０３以上０．０８以下がさらにより好ましい。
【００５１】
さらに、アルカリ金属アルコキシド／ビニル化剤のモル比は、高いビニル結合量、高い重合速度及び高いブロック率の観点から、０．０１０以上であることが好ましく、狭い分子量分布を実現し、かつ高い水素化活性を得る観点から０．１００以下が好ましく、０．０１２以上０．０８０以下がより好ましく、０．０１５以上０．０６以下がさらに好ましく、０．０１５以上０．０５以下がさらにより好ましい。
【００５２】
共役ジエン化合物を主体とする重合体ブロック中に、ビニル結合量の異なる重合体ブロックを製造する方法としては、ビニル化剤に対する失活剤を用いる方法も挙げられる。
失活剤としては、アルキル金属化合物が挙げられ、一つのアルキル置換基あたり１〜２０個の炭素原子をもつアルキルアルミニウム、亜鉛及びマグネシウム、ならびにこれらの混合物から選択される。
【００５３】
水素化ブロック共重合体（ａ）を製造する際の水素化の方法は特に限定されないが、例えば、上記で得られたブロック共重合体に対し、水素化触媒の存在下に、水素を供給し、水素添加することにより、共役ジエン化合物単位の二重結合残基が水素添加された水素化ブロック共重合体得ることができる。
水素化率は、例えば、水素添加時の触媒量によって制御することができ、水素添加速度は、例えば、水素添加時の触媒量、水素フィード量、圧力及び温度等によって制御することができる。
【００５４】
水素化ブロック共重合体（ａ）をペレット化することにより、水素化ブロック共重合体（ａ）のペレットを製造することができる。
ペレット化の方法としては、例えば、一軸又は二軸押出機から水素化ブロック共重合体をストランド状に押出して、ダイ部前面に設置された回転刃により、水中で切断する方法；一軸又は二軸押出機から水素化ブロック共重合体をストランド状に押出して、水冷又は空冷した後、ストランドカッターにより切断する方法；オープンロール、バンバリーミキサーにより溶融混合した後、ロールによりシート状に成型し、更に該シートを短冊状にカットした後に、ペレタイザーにより立方状ペレットに切断する方法等が挙げられる。
なお、水素化ブロック共重合体（ａ）のペレット成形体の大きさ、形状は特に限定されない。
【００５５】
水素化ブロック共重合体のペレットには、必要に応じてペレットブロッキングの防止を目的としてペレットブロッキング防止剤を配合することができる。
ペレットブロッキング防止剤としては、以下に限定されるものではないが、例えば、ステアリン酸カルシウム、ステアリン酸マグネシウム、ステアリン酸亜鉛、ポリエチレン、ポリプロピレン、エチレンビスステアリルアミド、タルク、アモルファスシリカ等が挙げられる。
本実施形態のフィルムの透明性の観点から、ステアリン酸カルシウム、ポリエチレン、及びポリプロピレンが好ましい。
ペレットブロッキング防止剤の好ましい量としては、水素化ブロック共重合体（ａ）に対して２００〜８０００ｐｐｍである。より好ましい量としては、水素化ブロック共重合体（ａ）に対して３００〜７０００ｐｐｍである。
ペレットブロッキング防止剤は、ペレット表面に付着した状態で配合されていることが好ましいが、ペレット内部にある程度含むこともできる。
【００５６】
（ポリプロピレン樹脂）
ポリプロピレン樹脂としては、ランダムポリプロピレン樹脂、ホモポリプロピレン樹脂、ブロックポリプロピレン樹脂が挙げられる。
ポリプロピレン樹脂は、ランダムポリプロピレン樹脂であることが好ましい。
【００５７】
ここで、ランダムポリプロピレンにおける「ランダム」とは、プロピレンとプロピレン以外のモノマーを共重合したもので、プロピレン以外のモノマーがプロピレン連鎖中にランダムに取り込まれ、実質的にプロピレン以外のモノマーが連鎖しないものをいう。
【００５８】
ランダムポリプロピレンとしては、プロピレン単位の含有量が９９．５質量％未満であれば特に限定されない。ランダムポリプロピレンの好適な例としては、プロピレンとエチレンのランダム共重合体、又はプロピレンと炭素数４〜２０のα−オレフィンのランダム共重合体等が挙げられる。
ランダムポリプロピレンとしてプロピレンとエチレンのランダム共重合体、又はプロピレンと炭素数４〜２０のα−オレフィンのランダム共重合体を用いる場合、柔軟性、透明性、耐衝撃性がより良好となる傾向にある。
【００５９】
α−オレフィンとしては、以下に限定されないが、例えば、エチレン、１−ブテン、１−ペンテン、３−メチル−１−ブテン、１−ヘキセン、３−メチル−１−ペンテン、４−メチル−１−ペンテン、１−ヘプテン、１−オクテン、１−ノネン、１−デセン、１−ドデセン、１−テトラデセン、１−ヘキサデセン、１−オクタデセン、１−エイコセン等が挙げられる。好ましくは、炭素数２〜８のα−オレフィンであり、具体的には、エチレン、１−ブテン、３−メチル−１−ブテン、１−ヘキセン、４−メチル−１−ペンテンが挙げられる。
これらのα−オレフィンは、１種単独で用いてもよく、２種以上を組み合わせて用いてもよい。また、ランダムポリプロピレンも１種単独で用いてもよく、２種以上を組み合わせて用いてもよい。
【００６０】
ランダムポリプロピレンの中でも、本実施形態のフィルムの柔軟性、透明性、機械的強度の観点から、プロピレン−エチレンランダム共重合体、プロピレン−１−ブテンランダム共重合体、及びプロピレン−エチレン−１−ブテン三元ランダム共重合体からなる群より選択される少なくとも１つを用いることがより好ましい。
【００６１】
柔軟性、透明性、及びこれらの特性バランスの観点から、ランダムポリプロピレンがプロピレンとエチレンのランダム共重合体又はプロピレンと炭素数４〜１２のα−オレフィンのランダム共重合体であり、ランダムポリプロピレン中の、エチレン又はα−オレフィン単位の含有量が０．５質量％超４０質量％未満であることが好ましく、プロピレン単位の含有量が６０質量％以上９９．５質量％未満であることが好ましい。
上記同様の観点から、エチレン又はα−オレフィン単位の含有量は１質量％超３０質量％未満がより好ましく、１．５質量％以上２５質量％未満がさらに好ましく、２質量％以上２０質量％未満がさらにより好ましい。
また、プロピレン単位の含有量は７０質量％以上９９質量％未満がより好ましく、７５質量％以上９８．５質量％未満がさらに好ましく、８０質量％以上９８質量％未満がさらにより好ましい。
【００６２】
ランダムポリプロピレン中のプロピレン単位の含有量、エチレン単位の含有量、α−オレフィン単位の含有量は、カーボン核磁気共鳴（１３Ｃ−ＮＭＲ）法より測定できる。
【００６３】
ランダムポリプロピレンのメルトフローレート（ＭＦＲ；２３０℃、ＩＳＯ  １１３３に準拠）は、得られるポリプロピレン樹脂組成物の加工性と低べたつき性の観点から、１〜３０ｇ／１０分が好ましく、１〜２５ｇ／１０分がより好ましく、２〜２０ｇ／１０分がさらに好ましく、３〜１５ｇ／１０分がさらにより好ましい。
【００６４】
ランダムポリプロピレンを製造するに際して使用される触媒については特に限定されないが、例えば、立体規則性触媒を使用する重合法が好ましい。
立体規則性触媒としては、以下に限定されるものではないが、例えば、チーグラー触媒やメタロセン触媒等が挙げられる。これらの触媒の中でも、本実施形態のフィルムの透明性、柔軟性、機械的強度の観点から、メタロセン触媒が好ましい。
【００６５】
本実施形態のフィルムの透明性、柔軟性、機械的強度の観点から、ランダムポリプロピレンの分子量分布（Ｍｗ／Ｍｎ）は３．５以下であることが好ましい。
Ｍｗ／Ｍｎは３．０以下であることがより好ましく、２．８以下であることがさらに好ましい。
Ｍｗ／Ｍｎの下限値は特に限定されないが１．５以上が好ましい。とりわけ、ランダムポリプロピレンが、メタロセン系触媒により重合されたものであり、かつ、分子量分布（Ｍｗ／Ｍｎ）が１．５以上３．５以下であることが好ましい。なお、ランダムポリプロピレンの分子量分布は、ＧＰＣによる測定で得られる重量平均分子量（Ｍｗ）と数平均分子量（Ｍｎ）の比率から求められる。
【００６６】
本実施形態のフィルムの内層、中間層、及び外層には、要求性能に応じて、その他の添加剤を併用してもよい。
添加剤としては、以下に限定されるものではないが、例えば、難燃剤、安定剤、着色剤、顔料、酸化防止剤、帯電防止剤、分散剤、流れ増強剤、ステアリン酸金属塩といった離型剤、シリコーンオイル、鉱物油系軟化剤、合成樹脂系軟化剤、銅害防止剤、架橋剤、核剤等が挙げられる。
【００６７】
（フィルムの構成）
本実施形態のフィルムは、上述したように、少なくとも外層、中間層、内層を有する。
外層がポリプロピレン樹脂を含み、中間層がポリプロピレン樹脂及び水素化ブロック共重合体（ａ）を含み、内層がポリプロピレン樹脂を含む。
前記外層中のポリプロピレン樹脂の含有量は６０〜１００質量％が好ましく、６５〜１００質量％がより好ましく、７０〜１００質量％がさらに好ましい。
前記外層中には、水素化ブロック共重合体（ａ）が含まれていてもよく、この場合、外層中の水素化ブロック共重合体（ａ）の含有量は０〜４０質量％が好ましく、０〜３５質量％がより好ましく、０〜３０質量％がさらに好ましい。
前記中間層中のポリプロピレン樹脂の含有量は３０〜９０質量％が好ましく、３５〜８５質量％がより好ましく、４０〜８０質量％がさらに好ましい。
前記中間層中の水素化ブロック共重合体（ａ）の含有量は１０〜７０質量％が好ましく、１５〜６５質量％がより好ましく、２０〜６０質量％がさらに好ましい。
前記内層中のポリプロピレン樹脂の含有量は５０〜９５質量％が好ましく、５５〜９０質量％がより好ましく、６０〜８５質量％がさらに好ましい。
前記内層中には、水素化ブロック共重合体（ａ）が含まれていてもよく、この場合、内層中の水素化ブロック共重合体（ａ）の含有量は５〜５０質量％が好ましく、１０〜４５質量％がより好ましく、１５〜４０質量％がさらに好ましい。
上記組成とすることにより、透明性、柔軟性、ヒートシール性、耐衝撃性及びこれらの特性バランスが良好なフィルムが得られる。
【００６８】
（内層及び外層の好適な具体的構成）
本実施形態のフィルムは、少なくとも外層、中間層、内層を有し、
前記外層がポリプロピレン樹脂を含み、
前記中間層がポリプロピレン樹脂及び水素化ブロック共重合体（ａ）を含み、
前記内層がポリプロピレン樹脂を含み、
前記水素化ブロック共重合体（ａ）は、分子中に、
共役ジエン化合物を主体とする重合体ブロック（Ｃ）と、
共役ジエン化合物を主体とする重合体ブロック（Ｂ）と、
ビニル芳香族化合物を主体とする重合体ブロック（Ｓ）と、
を、含み、
前記水素化ブロック共重合体（ａ）中の、前記共役ジエン化合物を主体とする重合体ブロック（Ｃ）の含有量が１〜３０質量％であり、前記共役ジエン化合物を主体とする重合体ブロック（Ｂ）の含有量が６９〜９８質量％であり、前記ビニル芳香族化合物を主体とする重合体ブロック（Ｓ）の含有量が１〜２０質量％であり、
前記共役ジエン化合物を主体とする重合体ブロック（Ｃ）の水素化前のビニル結合量が１〜２５ｍｏｌ％であり、前記共役ジエン化合物を主体とする重合体ブロック（Ｂ）の水素化前のビニル結合量が６０〜１００ｍｏｌ％であり、前記水素化ブロック共重合体（ａ）の水素化率が８０ｍｏｌ％以上である。特に、後述する構成が好ましいものとして挙げられる。
【００６９】
好ましい本実施形態として、前記水素化ブロック共重合体（ａ）中の前記共役ジエン化合物を主体とする重合体ブロック（Ｃ）の含有量が３〜１３質量％であり、前記共役ジエン化合物を主体とする重合体ブロック（Ｂ）の含有量が７４〜９６質量％であり、前記ビニル芳香族化合物を主体とする重合体ブロック（Ｓ）の含有量が３〜１３質量％であり、
前記共役ジエン化合物を主体とする重合体ブロック（Ｃ）と前記ビニル芳香族化合物を主体とする重合体ブロック（Ｓ）の含有量の合計が６〜２６質量％であり、
前記水素化ブロック共重合体（ａ）の水素化率が９０ｍｏｌ％以上である、フィルムを挙げることができる。
【００７０】
また、本実施形態のフィルムとして、
少なくとも外層、中間層、内層を有するフィルムであって、
前記外層がポリプロピレン樹脂を含み、
前記中間層がポリプロピレン樹脂及び水素化ブロック共重合体（ａ）を含み、
前記内層がポリプロピレン樹脂を含み、
前記水素化ブロック共重合体（ａ）中のビニル芳香族化合物単量体単位の含有量が３〜１３質量％であり、
前記水素化ブロック共重合体（ａ）の水素化率が９０ｍｏｌ％であり、
前記水素化ブロック共重合体（ａ）中のブチレン量及び／又はプロピレン量が、共役ジエン化合物単位の合計１００ｍｏｌ％に対して、６０〜８５ｍｏｌ％であり、
前記水素化ブロック共重合体（ａ）は、０〜６０℃に結晶化のピークを有し、
前記水素化ブロック共重合体（ａ）の結晶化熱量が１．０〜８．０Ｊ／ｇであり、
前記水素化ブロック共重合体（ａ）のショアＡ硬度が２５〜５５である、
フィルムを挙げることができる。
【００７１】
本実施形態のフィルムは、外層、中間層、内層を同一にし、前記中間層が三層積層されたフィルムであってもよい。
【００７２】
＜第１の構成＞
本実施形態のフィルムは、前記外層が、前記水素化ブロック共重合体（ａ）及び／又は水素化ブロック共重合体（ｂ１）（但し、当該ブロック共重合体（ｂ１）は、前記共役ジエン化合物を主体とする重合体ブロック（Ｃ）を含まないものとする。）を含み、
前記水素化ブロック共重合体（ｂ１）が、共役ジエン化合物を主体とする重合体ブロック（Ｂ１）と、ビニル芳香族化合物を主体とする重合体ブロック（Ｓ１）を含み、
前記水素化ブロック共重合体（ｂ１）中の、前記共役ジエン化合物を主体とする重合体ブロック（Ｂ１）の含有量が７５〜９２質量％であり、前記ビニル芳香族化合物を主体とする重合体ブロック（Ｓ１）の含有量が８〜２５質量％であり、
前記共役ジエン化合物を主体とする重合体ブロック（Ｂ１）の水素化前のビニル結合量が４０〜１００ｍоｌ％であり、前記水素化ブロック共重合体（ｂ１）の水素化率が８０ｍｏｌ％以上であり、
前記外層中のポリプロピレン樹脂の含有量が６０〜１００質量％であり、
前記外層中の前記水素化ブロック共重合体（ａ）及び／又は水素化ブロック共重合体（ｂ１）の含有量が０〜４０質量％であることが好ましい。
上記構成を有することにより、透明性、柔軟性、及びこれらの特性バランスに優れたフィルムが得られる。
なお、水素化ブロック共重合体（ｂ１）において、「主体とする」の定義や、共役ジエン化合物、ビニル芳香族化合物の各材料、ビニル結合量、水素化率については、上述した水素化ブロック共重合体（ａ）と同様に定義でき、かつ制御することができるものとする。
【００７３】
＜第２の構成＞
本実施形態のフィルムは、前記内層が、前記水素化ブロック共重合体（ａ）及び／又は水素化ブロック共重合体（ｂ１）（但し、当該ブロック共重合体（ｂ１）は、前記共役ジエン化合物を主体とする重合体ブロック（Ｃ）を含まないものとする。）を含み、
前記水素化ブロック共重合体（ｂ１）が、共役ジエン化合物を主体とする重合体ブロック（Ｂ１）と、ビニル芳香族化合物を主体とする重合体ブロック（Ｓ１）を含み、
前記水素化ブロック共重合体（ｂ１）中の、前記共役ジエン化合物を主体とする重合体ブロック（Ｂ１）の含有量が７５〜９２質量％であり、前記ビニル芳香族化合物を主体とする重合体ブロック（Ｓ１）の含有量が８〜２５質量％であり、
前記共役ジエン化合物を主体とする重合体ブロック（Ｂ１）の水素化前のビニル結合量が４０〜１００ｍоｌ％であり、前記水素化ブロック共重合体（ｂ１）の水素化率が８０ｍｏｌ％以上であり、
前記内層中のポリプロピレン樹脂の含有量が５０〜９６質量％であり、
前記内層中の前記水素化ブロック共重合体（ａ）及び／又は水素化ブロック共重合体（ｂ１）の含有量が５〜５０質量％であることが好ましい。
上記構成を有することにより、透明性、柔軟性、及びこれらの特性バランスに優れたフィルムが得られる。
なお、水素化ブロック共重合体（ｂ１）において、「主体とする」の定義や、共役ジエン化合物、ビニル芳香族化合物の各材料、ビニル結合量、水素化率については、上述した水素化ブロック共重合体（ａ）と同様に定義でき、かつ制御することができるものとする。
【００７４】
＜第３の構成＞
本実施形態のフィルムは、前記外層が、さらに水素化ブロック共重合体（ｂ２）を含み、
前記水素化ブロック共重合体（ｂ２）が、共役ジエン化合物を主体とする重合体ブロック（Ｂ２）と、ビニル芳香族化合物を主体とする重合体ブロック（Ｓ２）を含み、
前記水素化ブロック共重合体（ｂ２）中、前記共役ジエン化合物を主体とする重合体ブロック（Ｂ２）の含有量が７５〜９２質量％であり、前記ビニル芳香族化合物を主体とする重合体ブロック（Ｓ２）の含有量が８〜２５質量％であり、
前記共役ジエン化合物を主体とする重合体ブロック（Ｂ２）の水素化前のビニル結合量が６２〜１００ｍｏｌ％であり、前記水素化ブロック共重合体（ｂ２）の水素化率が８０ｍｏｌ％以上であり、
前記水素化ブロック共重合体（ｂ２）は、
分子中に、前記共役ジエン化合物を主体とする重合体ブロック（Ｂ２）を二つ以上含み、
前記共役ジエン化合物を主体とする重合体ブロック（Ｂ２）のうち、水素化ブロック共重合体（ｂ２）の末端に存在する重合体ブロック（Ｂ−２）の含有量が、前記水素化ブロック共重合体中の１〜１０質量％であることが好ましい。
【００７５】
＜第４の構成＞
本実施形態のフィルムは、前記内層が、さらに水素化ブロック共重合体（ｂ２）を含み、
前記水素化ブロック共重合体（ｂ２）が、共役ジエン化合物を主体とする重合体ブロック（Ｂ２）と、ビニル芳香族化合物を主体とする重合体ブロック（Ｓ２）を含み、
前記水素化ブロック共重合体（ｂ２）中、前記共役ジエン化合物を主体とする重合体ブロック（Ｂ２）の含有量が７５〜９２質量％であり、前記ビニル芳香族化合物を主体とする重合体ブロック（Ｓ２）の含有量が８〜２５質量％であり、
前記共役ジエン化合物を主体とする重合体ブロック（Ｂ２）の水素化前のビニル結合量が６２〜１００ｍｏｌ％であり、前記水素化ブロック共重合体（ｂ２）の水素化率が８０ｍｏｌ％以上であり、
前記水素化ブロック共重合体（ｂ２）は、
分子中に、前記共役ジエン化合物を主体とする重合体ブロック（Ｂ２）を二つ以上含み、
前記共役ジエン化合物を主体とする重合体ブロック（Ｂ２）のうち、水素化ブロック共重合体（ｂ２）の末端に存在する重合体ブロック（Ｂ−２）の含有量が、前記水素化ブロック共重合体中の１〜１０質量％であることが好ましい。
【００７６】
前記＜第３の構成＞において、前記外層中のポリプロピレン樹脂の含有量が６０〜１００質量％であり、前記外層中の水素化ブロック共重合体（ａ）及び／又は水素化ブロック共重合体（ｂ１）及び／又は水素化ブロック共重合体（ｂ２）の含有量が０〜４０質量％であることが好ましい。
また、前記＜第４の構成＞において、前記内層中のポリプロピレン樹脂の含有量が５０〜９５質量％であり、前記内層中の前記水素化ブロック共重合体（ａ）及び／又は水素化ブロック共重合体（ｂ１）及び／又は水素化ブロック共重合体（ｂ２）の含有量が５〜５０質量％であることが好ましい。
上記構成を有することにより、透明性、柔軟性、ヒートシール性、耐衝撃性及びこれらの特性バランスに優れたフィルムが得られる。
【００７７】
前記水素化ブロック共重合体（ｂ２）の末端に存在する重合体ブロック（Ｂ−２）の含有量は、共役ジエン化合物の添加量により制御することができる。
前記水素化ブロック共重合体（ｂ２）の末端に存在する重合体ブロック（Ｂ−２）の含有量は、水素化ブロック共重合体（ｂ２）中の２〜８質量％であることがより好ましく、２〜６質量％であることがさらに好ましい。
【００７８】
（水素化ブロック共重合体（ｂ１）及び水素化ブロック共重合体（ｂ２）の製造方法）
水素化ブロック共重合体（ｂ１）及び水素化ブロック共重合体（ｂ２）は、上述した水素化ブロック共重合体（ａ）と同様の方法により製造することができる。
【００７９】
（水素化ブロック共重合体（ｂ１）の構造例）
上述した水素化ブロック共重合体（ｂ１）としては、例えば、下記一般式により表されるような構造を有するものが挙げられる。
（Ｓ１−Ｂ１）n、
Ｓ１−（Ｂ１−Ｓ１）n、
Ｂ１−（Ｓ１−Ｂ１）n、
［（Ｂ１−Ｓ１）n］m−Ｚ、
［（Ｓ１−Ｂ１）n］m−Ｚ、
［（Ｂ１−Ｓ１）n−Ｂ１］m−Ｚ、
［（Ｓ１−Ｂ１）n−Ｓ１］m−Ｚ
【００８０】
上記一般式において、Ｓ１はビニル芳香族化合物単量体単位を主体とする重合体ブロック（Ｓ１）であり、Ｂ１は共役ジエン化合物単量体単位を主体とする重合体ブロック（Ｂ１）である。
重合体ブロック（Ｓ１）と重合体ブロック（Ｂ１）との境界線は必ずしも明瞭に区別される必要はない。
また、ｎは１以上の整数、好ましくは１〜５の整数である。
ｍは２以上の整数、好ましくは２〜１１、より好ましくは２〜８の整数である。
Ｚはカップリング剤残基を表す。ここで、カップリング残基とは、共役ジエン化合物単量体単位とビニル芳香族炭化水素化合物単量体単位との共重合体の複数を、重合体ブロック（Ｓ１）−重合体ブロック（Ｓ１）間、重合体ブロック（Ｂ１）−重合体ブロック（Ｂ１）間、又は重合体ブロック（Ｓ１）−重合体ブロック（Ｂ１）間において結合させるために用いられるカップリング剤の結合後の残基を意味する。
カップリング剤としては、２官能カップリング剤や多官能カップリング剤が挙げられる。２官能基カップリング剤として、以下に限定されるものではないが、例えば、ジメチルジクロロシラン、ジメチルジブロモシラン等のジハロゲン化合物；安息香酸メチル、安息香酸エチル、安息香酸フェニル、フタル酸エステル類等の酸エステル類等が挙げられる。
３官能基以上の多官能カップリング剤としては、以下に限定されるものではないが、例えば、３価以上のポリアルコール類、エポキシ化大豆油、ジグリシジルビスフェノールＡ等の多価エポキシ化合物；式Ｒ１（４−ｎ）ＳｉＸｎ（ここで、Ｒ１は炭素数１から２０の炭化水素基、Ｘはハロゲン、ｎは３又は４の整数を表す）で表されるハロゲン化珪素化合物、及びハロゲン化錫化合物が挙げられる。
ハロゲン化珪素化合物としては、以下に限定されるものではないが、例えば、メチルシリルトリクロリド、ｔ−ブチルシリルトリクロリド、四塩化珪素、及びこれらの臭素化物等が挙げられる。
ハロゲン化錫化合物としては、以下に限定されるものではないが、例えば、メチル錫トリクロリド、ｔ−ブチル錫トリクロリド、四塩化錫等の多価ハロゲン化合物等が挙げられる。また、炭酸ジメチルや炭酸ジエチル等も使用可能である。
上記一般式において、重合体ブロック（Ｓ１）及び重合体ブロック（Ｂ１）中のビニル芳香族化合物単量体単位は均一に分布していても、テーパー状に分布していてもよい。また、重合体ブロック（Ｓ１）及び重合体ブロック（Ｂ１）がビニル芳香族化合物単量体単位と共役ジエン化合物単量体単位の共重合体ブロックである場合には、該共重合体ブロック中のビニル芳香族化合物単量体単位は均一に分布している部分及び／又はテーパー状に分布している部分がそれぞれ複数個存在していてもよい。さらに、上記共重合体ブロック部分には、ビニル芳香族化合物単量体単位の含有量が異なる部分が複数個共存していてもよい。
【００８１】
（水素化ブロック共重合体（ｂ２）の構造例）
上述した水素化ブロック共重合体（ｂ２）としては、例えば、下記一般式により表されるような構造を有するものが挙げられる。
（Ｓ２−Ｂ２）n、
Ｂ２−（Ｓ２−Ｂ２）n、
［（Ｂ２−Ｓ２）n］m−Ｚ、
［（Ｂ２−Ｓ２）n−Ｂ２］m−Ｚ、
【００８２】
上記一般式において、Ｓ２はビニル芳香族化合物単量体単位を主体とする重合体ブロック（Ｓ２）であり、Ｂ２は共役ジエン化合物単量体単位を主体とする重合体ブロック（Ｂ２）である。
重合体ブロック（Ｓ２）と重合体ブロック（Ｂ２）との境界線は必ずしも明瞭に区別される必要はない。
また、ｎは１以上の整数、好ましくは１〜５の整数である。
ｍは２以上の整数、好ましくは２〜１１、より好ましくは２〜８の整数である。
Ｚはカップリング剤残基を表す。
ここで、カップリング残基とは、共役ジエン化合物単量体単位とビニル芳香族炭化水素化合物単量体単位との共重合体の複数を、重合体ブロック（Ｓ２）−重合体ブロック（Ｓ２）間、重合体ブロック（Ｂ２）−重合体ブロック（Ｂ２）間、又は重合体ブロック（Ｓ２）−重合体ブロック（Ｂ２）間において結合させるために用いられるカップリング剤の結合後の残基を意味する。
カップリング剤としては、２官能カップリング剤や多官能カップリング剤が挙げられる。
２官能基カップリング剤としては、以下に限定されるものではないが、例えば、ジメチルジクロロシラン、ジメチルジブロモシラン等のジハロゲン化合物；安息香酸メチル、安息香酸エチル、安息香酸フェニル、フタル酸エステル類等の酸エステル類等が挙げられる。
３官能基以上の多官能カップリング剤としては、以下に限定されるものではないが、例えば、３価以上のポリアルコール類、エポキシ化大豆油、ジグリシジルビスフェノールＡ等の多価エポキシ化合物；式Ｒ１(4-n)ＳｉＸn（ここで、Ｒ１は炭素数１〜２０の炭化水素基、Ｘはハロゲン、ｎは３又は４の整数を表す）で表されるハロゲン化珪素化合物、及びハロゲン化錫化合物が挙げられる。
ハロゲン化珪素化合物としては、以下に限定されるものではないが、例えば、メチルシリルトリクロリド、ｔ−ブチルシリルトリクロリド、四塩化珪素、及びこれらの臭素化物等が挙げられる。
ハロゲン化錫化合物としては、以下に限定されるものではないが、例えば、メチル錫トリクロリド、ｔ−ブチル錫トリクロリド、四塩化錫等の多価ハロゲン化合物等が挙げられる。また、炭酸ジメチルや炭酸ジエチル等も使用可能である。
上記一般式において、重合体ブロック（Ｓ２）及び重合体ブロック（Ｂ２）中のビニル芳香族化合物単量体単位は均一に分布していても、テーパー状に分布していてもよい。また、重合体ブロック（Ｓ２）及び重合体ブロック（Ｂ２）がビニル芳香族化合物単量体単位と共役ジエン化合物単量体単位の共重合体ブロックである場合には、該共重合体ブロック中のビニル芳香族化合物単量体単位は均一に分布している部分及び／又はテーパー状に分布している部分がそれぞれ複数個存在していてもよい。さらに、上記共重合体ブロック部分には、ビニル芳香族化合物単量体単位の含有量が異なる部分が複数個共存していてもよい。
【００８３】
水素化ブロック共重合体（ｂ２）としては、下記一般式で表される構造が特に好ましい。
すなわち、共役ジエン化合物を主体とする重合体ブロック（Ｂ２）のうち、水素化ブロック共重合体（ｂ２）の末端に重合体ブロック（Ｂ−２）が存在する構造である。
Ｓ２−Ｂ２−Ｓ２−（Ｂ−２）
Ｓ２−（Ｂ２−Ｓ２）n−（Ｂ−２）
（Ｂ−２）−Ｓ２−（Ｂ２−Ｓ２）n−（Ｂ−２）
【００８４】
なお、上述した水素化ブロック共重合体（ｂ２）は、水素化ブロック共重合体（ｂ１）の概念に含まれ、水素化ブロック共重合体（ｂ１）の中でも、本実施形態のフィルムの特性の観点から、好ましい構成を有しているものである。
また、本実施形態のフィルムは、外層及び／又は内層中に、水素化ブロック共重合体（ｂ１）及び水素化ブロック共重合体（ｂ２）のいずれもが含まれる場合があるが、かかる場合、フィルムの各層の製造工程中において、水素化ブロック共重合体（ｂ２）の構成要件を具備するものの製造量、水素化ブロック共重合体（ｂ２）の構成要件を具備しない水素化ブロック共重合体、すなわち水素化ブロック共重合体（ｂ１）の製造量を、単量体の添加量や添加方法によって確認することにより、外層及び／内層中における水素化ブロック共重合体（ｂ２）と水素化ブロック共重合体（ｂ１）の含有量を知ることができる。
【００８５】
（フィルムの各層を構成する材料の製造方法）
本実施形態のフィルムの各層を構成する樹脂材料は、例えば、水素化ブロック共重合体（ａ）、ポリプロピレン樹脂、水素化ブロック共重合体（ｂ１）、水素化ブロック共重合体（ｂ２）、及び必要に応じて加えられる他の成分を、適宜選択し、これらをドライブレンドする方法、通常の高分子物質の混合に供される装置によって調整する方法等によって製造することができる。
【００８６】
混合装置としては、特に限定されないが、例えば、バンバリーミキサー、ニーダー、ラボプラストミル、単軸押出機、２軸押出機等の混練装置が挙げられ、押出機を用いた溶融混合法により製造することが生産性、良混練性の点から好ましい。
混練時の溶融温度は、適宜設定することができるが、通常１３０〜３００℃の範囲内であり、１５０〜２５０℃の範囲であることが好ましい。
【００８７】
（フィルムの成形方法）
本実施形態のフィルムの製造方法は、特に限定されないが、例えば、ポリプロピレン樹脂組成物を押出機に投入して押出す成型法として、Ｔダイ法、インフレーション法等を採用することができる。
インフレーション成型としては、通常の空冷インフレーション成型、空冷２段インフレーション成型、高速インフレーション成型、水冷インフレーション成型等を採用できる。
また、ダイレクトブロー、インジェクションブロー等のブロー成型法、プレス成型法を採用することもできる。
用いる押出機としては、単軸又は多軸の押出機を使用することができ、また複数台の押出機を使用して多層押出した多層フィルムを成形することもできる。
また、ポリプロピレン樹脂組成物を製造する際の押出機から直接フィルムとして成形することもできる。
【００８８】
本実施形態のフィルムは、後述の実施例で示すとおり、透明性、柔軟性、及びこれらの特性バランスに優れている。
上記特性を活かして、本実施形態のフィルムは、各種衣料類の包装、各種食品の包装、日用雑貨包装、工業資材包装、各種ゴム製品、樹脂製品、皮革製品等のラミネート、紙おむつ等に用いられる伸縮テープ、ダイシングフィルム等の工業用品、建材や鋼板の保護に用いられるプロテクトフィルム、粘着フィルムの基材、食肉鮮魚用トレー、青果物パック、冷凍食品容器等のシート用品、テレビ、ステレオ、掃除機等の家電用品用途、バンパー部品、ボディーパネル、サイドシール等の自動車内外装部品用途、道路舗装材、防水、遮水シート、土木パッキン、日用品、レジャー用品、玩具、工業用品、ファニチャー用品、筆記用具、透明ポケット、ホルダー、ファイル背表紙等の文具、輸液バック等の医療用具等として用いることができる。
特に医療用フィルム、並びに包装材、例えば食品包装材、及び衣料包装材等として好適に用いることができる。
【実施例】
【００８９】
以下、実施例によって本実施形態を具体的に説明するが、本実施形態はこれらの実施例に限定されるものではない。
実施例及び比較例においては、以下に説明する方法によって水素化ブロック共重合体の調製を行い、フィルムを製造し、物性の比較を行った。
その際、水素化ブロック共重合体の特性やフィルムの物性は次のように測定した。【００９０】
〔水素化ブロック共重合体の評価方法〕
（１）全ビニル芳香族化合物単位の含有量（以下、「スチレン含有量」とも表記する。）
水素化ブロック共重合体中の全ビニル芳香族化合物単量体単位の含有量は、水素添加後の水素化ブロック共重合体を用いて、プロトン核磁気共鳴（1Ｈ−ＮＭＲ）法により測定した。
測定機器はＪＮＭ−ＬＡ４００（ＪＥＯＬ製）、溶媒に重水素化クロロホルムを用い、サンプル濃度は５０ｍｇ／ｍＬ、観測周波数は４００ＭＨｚ、化学シフト基準にテトラメチルシランを用い、パルスディレイ２．９０４秒、スキャン回数６４回、パルス幅４５°、及び測定温度２６℃で行った。
スチレン含有量は、スペクトルの６．２〜７．５ｐｐｍにおける総スチレン芳香族シグナルの積算値を用いて算出した。【００９１】
（２）水素化前のビニル結合量
水素化前のビニル結合量は、水素添加前のブロック共重合体の重合過程のステップ毎にサンプリングしたポリマーを、プロトン核磁気共鳴（1Ｈ−ＮＭＲ）法により測定し、重合体ブロックの水素化前のビニル結合量を得た。
測定条件及び測定データの処理方法は上記（１）と同様とした。
ビニル結合量は、１，４−結合及び１，２−結合に帰属されるシグナルの積分値から各結合様式の１Ｈあたりの積分値を算出した後、１，４−結合と１，２−結合との比率から算出した。【００９２】
（３）水素添加率
水素化ブロック共重合体の水素添加率は、水素添加後の水素化ブロック共重合体を用いて、プロトン核磁気共鳴（1Ｈ−ＮＭＲ）により測定した。
なお、測定条件及び測定データの処理方法は上記（１）と同様とした。
水素添加率は、４．５〜５．５ｐｐｍの残存二重結合に由来するシグナル及び水素添加された共役ジエンに由来するシグナルの積分値を算出し、その比率を算出することにより得た。【００９３】
（４）数平均分子量（Ｍｎ）、重量平均分子量（Ｍｗ）及び分子量分布の測定
水素化ブロック共重合体の数平均分子量（Ｍｎ）及び重量平均分子量（Ｍｗ）は、ゲル浸透クロマトグラフィー（ＧＰＣ）測定（島津製作所製、ＬＣ−１０）、カラム：ＴＳＫｇｅｌＧＭＨＸＬ（４．６ｍｍＩＤ×３０ｃｍ、２本）、溶媒：テトラヒドロフラン（ＴＨＦ）の条件により、市販の標準ポリスチレンによるポリスチレン換算分子量として求めた。
また、水素化ブロック共重合体の分子量分布は、得られた数平均分子量（Ｍｎ）と重量平均分子量（Ｍｗ）の比（Ｍｗ）／（Ｍｎ）として求めた。【００９４】
（５）共役ジエン化合物単位の合計１００ｍｏｌ％に対する、ブチレン量及び／又はプロピレン量
水素添加後の水素化ブロック共重合体を用いて、プロトン核磁気共鳴（1Ｈ−ＮＭＲ）により測定した。
測定条件及び測定データの処理方法は、上記（２）及び（３）と同様とした。
ブチレン含有量は、スペクトルの０〜２．０ｐｐｍにおけるブチレン（水素化された１，２−結合）及びプロピレン（水素化された３，４−結合）に帰属されるシグナルの積分値を算出し、その比率から算出した。【００９５】
（６）ＤＳＣ測定
アルミニウム製パンに水素化ブロック共重合体１０ｍｇをそれぞれ精秤し、示差走査熱量計（ＤＳＣ）（ティー・エイ・インスツルメント株式会社製、Ｑ２０００）を用いて、窒素雰囲気（流量は５０ｍＬ／分）にて、初期温度−５０℃、昇温速度１０℃／分で１５０℃まで昇温し、５分間１５０℃保持し、その後１０℃／分で−５０℃まで降温させ測定を行った。
描かれるＤＳＣ曲線の降温過程であらわれる結晶化ピークを結晶化温度（℃）とし、結晶化ピーク面積が示す熱量を結晶化熱量（Ｊ／ｇ）とした。【００９６】
（７）水素化ブロック共重合体のショアＡ硬度
水素化ブロック共重合のショアＡ硬度（ＡＳＴＭ  Ｄ−２２４０準拠）は、圧縮成型した厚み２ｍｍのシートを４枚重ねて、デュロメータタイプＡで瞬間の値を測定した。【００９７】
〔フィルムの特性評価方法〕
（１）引張弾性率
フィルムをＪＩＳ５号試験片で打ち抜き、測定用サンプルとし、当該測定用サンプルの樹脂の流れ方向（ＭＤ方向）に対し、ＪＩＳ  Ｋ７１２７に準拠して、引張速度２００ｍｍ／ｍｉｎの条件で測定した。
０．０５％と０．２５％の歪みに対応するそれぞれの応力から引張弾性率を算出し、柔軟性の指標とした。得られた引張弾性率から次の基準で評価した。
◎：引張弾性率が４００ＭＰａ未満
○：引張弾性率が４００ＭＰａ以上５００ＭＰａ未満
△：引張弾性率が５００ＭＰａ以上６００ＭＰａ未満
×：引張弾性率が６００ＭＰａ以上【００９８】
（２）ヘイズ
フィルムに対し、ヘイズメーター（日本電色工業社製、ＮＤＨ−１００１ＤＰ）を用いて、ヘイズを測定し、透明性の指標とした。得られたヘイズ値から次の基準で評価した。
○：ヘイズ値が１５未満
△：ヘイズ値が１５以上２０未満
×：ヘイズ値が２０以上【００９９】
（３）ヒートシール性
フィルムを２枚重ね合わせた後、ヒートシーラー（テスター産業製、ＴＰ−７０１−Ｂ）を用いて、シール温度１６０℃、シール時間５秒、実圧０．２ＭＰａの条件で片面加熱しヒートシールを行い、サンプルを得た。
得られたサンプルを２３℃で２４時間以上静置した後、シール巾方向の直角方向に巾１５ｍｍの試験片を切り出し、１０ｍｍ×１５ｍｍのシール部を有する試験片を得た。
次に、試験片のシール部を引張試験機（ミネベア、ＴＧＥ−５００Ｎ）により、２００ｍｍ／分の速度で１８０°剥離して、巾１５ｍｍあたりのヒートシール強度（Ｎ／１５ｍｍ）を測定し、ヒートシール性の指標とした。
得られたヒートシール強度から、下記の基準で評価した。
◎：ヒートシール温度１６０℃でのヒートシール強度が２５Ｎ／１５ｍｍ以上
○：ヒートシール温度１６０℃でのヒートシール強度が１５Ｎ／１５ｍｍ以上２５Ｎ／１５ｍｍ未満
△：ヒートシール温度１６０℃でのヒートシール強度が１０Ｎ／１５ｍｍ以上１５Ｎ／１５ｍｍ未満
×：ヒートシール温度１６０℃でのヒートシール強度が１０Ｎ／１５ｍｍ未満【０１００】
（４）水蒸気透過度
フィルムを用い、ＪＩＳ  Ｋ  ７１２９  Ａ法（感湿センサー法）に準拠して、水蒸気透過度計（型式  Ｌ８０−５０００、Ｌｙｓｓｙ社製）により水蒸気透過度を測定した。
比較例４の水蒸気透過度を基準値の１００として下記式により指数表示した。
各フィルムの水蒸気透過度（指数）＝（実施例及び比較例の水蒸気透過度）／（比較例４の水蒸気透過度）×１００
水蒸気透過度の値が小さいほど水蒸気バリア性に優れる。【０１０１】
〔医療容器の評価方法〕
（５）医療容器の耐衝撃性
フィルムを、２０ｃｍ×１３ｃｍの試験片に切り出し、試験片を２枚重ね合わせた後、３辺を１４５℃で２秒間ヒートシールし、袋を作製した。
その袋に５００ｍＬの水を入れ、さらに残りの１辺を同様の条件でヒートシールして、水入りバックを作製した。
さらに、前記水入りバックを蒸気滅菌し、その後、４℃の冷蔵室に２４時間放置した後、１．８ｍの高さから、各々１０袋を落下させたときのバックの破袋率を測定し、耐衝撃性の指標とした。
得られた破袋率から、次の基準で評価した。
◎：非破袋率が１００％
○：非破袋率が７０％以上１００％未満
△：非破袋率が５０％以上７０％未満
×：非破袋率が５０％未満【０１０２】
（６）フィルム状成形体のＣＦＣ測定
表２及び表３における実施例及び比較例で得られた成形体を試験試料として、昇温溶離分別による溶出温度−溶出量曲線を以下のように測定し、各温度での溶出量、溶出積分量及び、溶出成分の分子量分布を求めた。
まず、充填剤を含有したカラムを１４５℃に昇温し、水素化ブロック共重合体組成物をオルトジクロロベンゼンに溶かした試料溶液を導入して、１４０℃で３０分間保持した。次に、カラムの温度を、降温速度１℃／分で−２０℃まで降温した後、６０分間保持し、試料を充填剤表面に析出させた。
その後、カラムの温度を、昇温速度４０℃／分で、且つ、５℃間隔で順次昇温し、各温度で溶出した試料の濃度を検出した。そして、試料の溶出量（質量％）とその時のカラム内温度（℃）との値より、溶出温度−溶出量曲線を測定し、各温度での溶出量と分子量分布を求めた。
・装置：ＣＦＣ型クロス分別クロマトグラフ（Ｐｏｌｙｍｅｒ  Ｃｈａｒ社製）
・検出器：ＩＲ型赤外分光光度計（Ｐｏｌｙｍｅｒ  Ｃｈａｒ社製）
・検出波長：３．４２μｍ
・カラム：Ｓｈｏｄｅｘ  ＨＴ−８０６Ｍ×３本（昭和電工社製）
・カラム校正：単分散ポリスチレン（東ソー社製）
・分子量校正法：標品較正法（ポリスチレン換算）
・溶離液：オルトジクロロベンゼン
・流量：１．０ｍＬ／分
・試料濃度：１２０ｍｇ／３０ｍＬ
・注入量：０．５ｍＬ
得られた溶出温度−溶出量曲線より、−２０℃以下の全容量中の積分溶出量（％）、−２０℃超６０℃未満の範囲の全容量中の積分溶出量（％）、６０℃以上１５０℃以下の範囲の全容量中の積分溶出量（％）及び、１０〜６０℃の溶出成分の分子量分布を求めた。【０１０３】
〔水素化ブロック共重合体（ａ）の製造方法〕
（水素化触媒の調製）
水素化ブロック共重合体の水素化反応に用いた水素化触媒を、下記の方法で調製した。
窒素置換した反応容器に、乾燥及び精製したシクロヘキサン１Ｌを入れ、ビス（η５−シクロペンタジエニル）チタニウムジクロリド１００ミリモルを添加し、十分に攪拌しながらトリメチルアルミニウム２００ミリモルを含むｎ−ヘキサン溶液を添加して、室温にて約３日間反応させた。【０１０４】
（水素化ブロック共重合体（ａ−１）の作製）
内容積１０Ｌの攪拌装置及びジャケット付き槽型反応器を使用して、バッチ重合を行った。
反応器内に１Ｌのシクロヘキサンを入れ、その後、ｎ−ブチルリチウム（以下「Ｂｕ−Ｌｉ」ともいう。）を全モノマー１００質量部に対して０．０５０質量部と、ビニル化剤としてのＮ，Ｎ，Ｎ´，Ｎ´−テトラメチルエチレンジアミン（以下、「ＴＭＥＤＡ」ともいう。）をＢｕ−Ｌｉを１モルに対して０．０５モル添加した。
第１ステップとして、ブタジエン１０質量部を含むシクロヘキサン溶液（濃度２０質量％）を１０分間かけて投入し、その後、さらに１０分間重合した。なお重合中、温度は６５℃にコントロールした。
次に第２ステップとして、ＴＭＥＤＡをＢｕ−Ｌｉを１モルに対して１．５０モルと、ナトリウムｔ−ペントキシド（以下、ＮａＯＡｍとする）をＢｕ−Ｌｉを１モルに対して０．０５モル添加し、ブタジエン８５質量部を含むシクロヘキサン溶液（濃度２０質量％）を６０分間かけて投入し、その後、さらに１０分間重合した。なお重合中、温度は６０℃にコントロールした。
次に第３ステップとして、スチレン５質量部を含むシクロヘキサン溶液（濃度２０質量％）を５分間かけて投入し、その後、さらに１０分間重合した。なお重合中、温度は６５℃にコントロールした。
なお、ブロック共重合体の調整過程で得られたステップ毎にポリマーをサンプリングした。得られたブロック共重合体の分析値は、スチレン含有量５質量％、重量平均分子量２４９，０００、分子量分布１．１２であった。
次に、得られたブロック共重合体に、上述した水素化触媒をブロック共重合体１００質量部当たりチタンとして１００ｐｐｍ添加し、水素圧０．７ＭＰａ、温度７０℃で水添反応を行った。
その後、メタノールを添加し、次に安定剤としてオクタデシル−３−（３，５−ジーｔ−ブチル−４−ヒドロキシフェニル）プロピオネートをブロック共重合体に対して０．３質量部添加した。
得られた水素化ブロック共重合体（ａ−１）の水添率は９９．５％、ＭＦＲは２ｇ／１０分であった。
得られた水素化ブロック共重合体（ａ−１）の解析結果を表１に示す。【０１０５】
（水素化ブロック共重合体（ａ−２）の作製）
Ｂｕ−Ｌｉを０．０５０質量部とし、第１ステップとして、ブタジエン１０質量部とし、第２ステップとして、ブタジエン８２質量部とし、第３ステップとして、スチレン５質量部とし、第４ステップを追加して、ブタジエン３質量部を含むシクロヘキサン溶液（濃度２０質量％）を５分間かけて投入し、その後、さらに１０分間重合した。なお重合中、温度は６５℃にコントロールし、ブロック共重合体を製造したこと以外は、上述した水素化ブロック共重合体（ａ−１）と同様の操作を行い、水素化ブロック共重合体（ａ−２）を製造した。
得られた水素化ブロック共重合体（ａ−２）は、スチレン含有量５質量％、重量平均分子量２５１，０００、分子量分布１．１４、水添率９９．８％、ＭＦＲ４ｇ／１０分であった。得られた水素化ブロック共重合体（ａ−２）の解析結果を表１に示す。【０１０６】
（水素化ブロック共重合体（ａ−３）の作製）
Ｂｕ−Ｌｉを０．０６０質量部とし、第１ステップとして、ブタジエン１５質量部とし、第２ステップとして、ブタジエン７８質量部とし、第３ステップとして、スチレン７質量部とし、ブロック共重合体を製造したこと以外は、上述した水素化ブロック共重合体（ａ−１）と同様の操作を行い、水素化ブロック共重合体（ａ−３）を製造した。
得られた水素化ブロック共重合体（ａ−３）は、スチレン含有量７質量％、重量平均分子量２０４，０００、分子量分布１．１９、水添率９９.６％、ＭＦＲ２．９ｇ／１０分であった。
得られた水添ブロック共重合体（ａ−３）の解析結果を表１に示す。【０１０７】
（水素化ブロック共重合体（ａ−４）の作製）
Ｂｕ−Ｌｉを０．０５３質量部とし、第１ステップとして、ブタジエン３質量部とし、第２ステップとして、ブタジエン８５質量部とし、第３ステップとして、スチレン１２質量部としブロック共重合体を製造したこと以外は、上述した水素化ブロック共重合体ブロック共重合体（ａ−１）と同様の操作を行い、水素化ブロック共重合体（ａ−４）を製造した。
得られた水素化ブロック共重合体（ａ−４）は、スチレン含有量１２質量％、重量平均分子量２２５，０００、分子量分布１．２２、水添率９９．３％、ＭＦＲ１．９ｇ／１０分であった。
得られた水素化ブロック共重合体（ａ−４）の解析結果を表１に示す。【０１０８】
（水素化ブロック共重合体（ａ−５）の作製）
Ｂｕ−Ｌｉを０．０４２質量部とし、第１ステップとして、ブタジエン６質量部とし、第２ステップとして、ブタジエン９３質量部とし、第３ステップとして、スチレン３質量部としブロック共重合体を製造したこと以外は、上述した水素化ブロック共重合体（ａ−１）と同様の操作を行い、水素化ブロック共重合体（ａ−５）を製造した。
得られた水素化ブロック共重合体（ａ−５）は、スチレン含有量３質量％、重量平均分子量２８２，０００、分子量分布１．２９、水添率９８．６％、ＭＦＲ３．９ｇ／１０分であった。
得られた水素化ブロック共重合体（ａ−５）の解析結果を表１に示す。【０１０９】
（水素化ブロック共重合体（ａ−６）の作製）
Ｂｕ−Ｌｉを０．０７８質量部とし、第１ステップとして、ブタジエン１６質量部とし、第２ステップとして、ブタジエン７２質量部とし、第３ステップとして、スチレン１２質量部としブロック共重合体を製造したこと以外は、上述した水素化ブロック共重合体（ａ−１）と同様の操作を行い、水素化ブロック共重合体（ａ−６）を製造した。
得られた水素化ブロック共重合体（ａ−６）は、スチレン含有量１２質量％、重量平均分子量１６１，０００、分子量分布１．１２、水添率９９．０％、ＭＦＲ１．５ｇ／１０分であった。
得られた水素化ブロック共重合体（ａ−６）の解析結果を表１に示す。【０１１０】
（水素化ブロック共重合体（ａ−７）の作製）
Ｂｕ−Ｌｉを０．０９９質量部とし、第１ステップとして、ブタジエン１７質量部とし、第２ステップとして、ブタジエン６７質量部とし、第３ステップとして、スチレン１６質量部としブロック共重合体を製造したこと以外は、上述した水素化ブロック共重合体（ａ−１）と同様の操作を行い、水素化ブロック共重合体（ａ−７）を製造した。
得られた水素化ブロック共重合体（ａ−７）は、スチレン含有量１６質量％、重量平均分子量１１７，０００、分子量分布１．０９、水添率９９．２％、ＭＦＲ１．８ｇ／１０分であった。
得られた水素化ブロック共重合体（ａ−７）の解析結果を表１に示す。【０１１１】
（水素化ブロック共重合体（ａ−８）の作製）
Ｂｕ−Ｌｉを０．０５０質量部とし、第１ステップとして、ブタジエン２０質量部とし、第２ステップとして、ブタジエン８０質量部としブロック共重合体を製造したこと以外は、上述した水素化ブロック共重合体（ａ−１）と同様の操作を行い、水素化ブロック共重合体（ａ−８）を製造した。
得られた水素化ブロック共重合体（ａ−８）は、スチレン含有量０質量％、重量平均分子量２５０，０００、分子量分布１．０８、水添率９９．５％、ＭＦＲ３２ｇ／１０分であった。
得られた水素化ブロック共重合体（ａ−８）の解析結果を表１に示す。【０１１２】
（水素化ブロック共重合体（ａ−９）の作製）
Ｂｕ−Ｌｉを０．１２２質量部とし、第１ステップとして、ブタジエン５質量部とし、第２ステップとして、ブタジエン７０質量部とし、第３ステップとして、スチレン２５質量部としブロック共重合体を製造したこと以外は、上述した水素化ブロック共重合体（ａ−１）と同様の操作を行い、水素化ブロック共重合体（ａ−９）を製造した。
得られた水素化ブロック共重合体（ａ−９）は、スチレン含有量２５質量％、重量平均分子量８８，０００、分子量分布１．１１、水添率９９．０％、ＭＦＲ３．１ｇ／１０分であった。
得られた水素化ブロック共重合体（ａ−９）の解析結果を表１に示す。【０１１３】
（水素化ブロック共重合体（ａ−１０）の作製）
Ｂｕ−Ｌｉを０．０７２質量部とし、第１ステップとして、ブタジエン３５質量部とし、第２ステップとして、ブタジエン６３質量部とし、第３ステップとして、スチレン２質量部としブロック共重合体を製造したこと以外は、上述した水素化ブロック共重合体（ａ−１）と同様の操作を行い、水素化ブロック共重合体（ａ−１０）を製造した。
得られた水素化ブロック共重合体（ａ−１０）は、スチレン含有量２質量％、重量平均分子量１６９，０００、分子量分布１．１２、水添率９８．３％、ＭＦＲ４．８ｇ／１０分であった。
得られた水素化ブロック共重合体（ａ−１０）の解析結果を表１に示す。【０１１４】
（水素化ブロック共重合体（ａ−１１）の作製）
Ｂｕ−Ｌｉを０．０５０質量部とし、第１ステップ前のＴＭＥＤＡを０．２５０モルとし、第１ステップとして、ブタジエン１０質量部とし、第２ステップとして、ブタジエン８５質量部とし、第３ステップとして、スチレン５質量部としブロック共重合体を製造したこと以外は、上述した水素化ブロック共重合体（ａ−１）と同様の操作を行い、水素化ブロック共重合体（ａ−１１）を製造した。
得られた水素化ブロック共重合体（ａ−１１）は、スチレン含有量５質量％、重量平均分子量２４８，０００、分子量分布１．１６、水添率９９.１％、ＭＦＲ９．２ｇ／１０分であった。
得られた水素化ブロック共重合体（ａ−１１）の解析結果を表１に示す。【０１１５】
（水素化ブロック共重合体（ａ−１２）の作製）
上述した水素化ブロック共重合体（ａ−１）と同様の操作を行い、ブロック共重合体を重合した後、水添率をコントロールした水素化ブロック共重合体（ａ−１３）を製造した。
得られた水素化ブロック共重合体（ａ−１３）は、スチレン含有量５質量％、重量平均分子量２５３，０００、分子量分布１．１５、水添率７０．０％、ＭＦＲ１５．２ｇ／１０分であった。
得られた水素化ブロック共重合体（ａ−１２）の解析結果を表１に示す。【０１１６】
（水素化ブロック共重合体（ａ−１３）の作製）
Ｂｕ−Ｌｉを０．０５５質量部とし、第２ステップ前のＴＭＥＤＡを０．６５モルとし、ＮａＯＡｍは添加せず、ブロック共重合体を製造したこと以外は、水素化ブロック共重合体（ａ−１）と同様の操作を行い、水素化ブロック共重合体（ａ−１４）を製造した。
得られた水素化ブロック共重合体（ａ−１４）は、スチレン含有量５質量％、重量平均分子量２３９，０００、分子量分布１．０８、水添率９９.４％、ＭＦＲ２．９ｇ／１０分であった。
得られた水素化ブロック共重合体（ａ−１４）の解析結果を表１に示す。【０１１７】
上述のようにして得られた水素化ブロック共重合体（ａ−１）〜（ａ−１３）の解析結果を表１に示す。 【０１１８】
【表１】
2017043549.tif 000002
【０１１９】
〔水素化ブロック共重合体（（ｂ１）：ｂ１−１〜ｂ１−３）の製造方法〕
（水素化ブロック共重合体（ｂ１−１））
内容積が１０Ｌの攪拌装置及びジャケット付き槽型反応器を使用してバッチ重合を行った。はじめに１Ｌのシクロヘキサンを仕込み、その後ｎ−ブチルリチウム（以下Ｂｕ−Ｌｉとする）を全モノマー１００質量部に対して０．０６５質量部と、Ｎ，Ｎ，Ｎ’，Ｎ’−テトラメチルエチレンジアミン（以下、ＴＭＥＤＡとする）をＢｕ−Ｌｉを１モルに対して０．０５モルと、ナトリウムｔ−ペントキシド（以下、ＮａＯＡｍとする）をＢｕ−Ｌｉを１モルに対して０．０５モル添加した。
第１ステップとして、スチレン８質量部を含むシクロヘキサン溶液（濃度２０質量％）を５分間かけて投入し、その後更に５分間重合した。なお重合中、温度は６０℃にコントロールした。
次に第２ステップとして、ブタジエン８５質量部を含むシクロヘキサン溶液（濃度２０質量％）を６０分間かけて投入し、その後更に５分間重合した。なお重合中、温度は５５℃にコントロールした。
次に第３ステップとして、スチレン７質量部を含むシクロヘキサン溶液（濃度２０質量％）を５分間かけて投入し、その後更に５分間重合した。なお重合中、温度は６０℃にコントロールした。
得られたブロック共重合体は、スチレン含有量１５質量％、ブタジエンブロック部の水素添加前のビニル結合量７８％、重量平均分子量１７８，０００、分子量分布１．１２であった。
次に、得られたブロック共重合体に、上記水添触媒をブロック共重合体１００質量部当たりチタンとして１００ｐｐｍ添加し、水素圧０．７ＭＰａ、温度７０℃で水添反応を行った。
その後メタノールを添加し、次に安定剤としてオクタデシル−３−（３，５−ジーｔ−ブチル−４−ヒドロキシフェニル）プロピオネートをブロック共重合体に対して０．３質量部添加した。
得られた水素化ブロック共重合体（ｂ１−１）の水添率は９９．２％、ＭＦＲは４．８ｇ／１０分であった。
得られた水素化ブロック共重合体（ｂ１−１）の解析結果を表１に示す。【０１２０】
（水素化ブロック共重合体（ｂ１−２））
Ｂｕ−Ｌｉを全モノマー１００質量部に対して０．０９５質量部とし、第１ステップとして、スチレン１２質量部を１０分間かけて投入し、その後更に５分間重合した。なお重合中、温度は６０℃にコントロールした。
次に第２ステップとして、ブタジエン８８質量部を６０分間かけて投入し、その後更に５分間重合した。なお重合中、温度は５５℃にコントロールした。次にジメチルジメトキシシランをＢｕ−Ｌｉを１モルに対して０．２５モル添加しカップリング反応を行った。その後６０℃で１０分間撹拌し、ブロック共重合体を製造したこと以外は、上述した水素化ブロック共重合体（ｂ１−１）と同様の操作を行い、水素化ブロック共重合体（ｂ１−２）を製造した。
得られた水素化ブロック共重合体（ｂ１−２）は、スチレン含有量１２質量％、ブタジエンブロック部のビニル結合量８１％、重量平均分子量１８９，０００、カップリング率５５％、水添率９８．５％、ＭＦＲ２．５ｇ／１０分であった。
得られた水素化ブロック共重合体（ｂ１−２）の解析結果を表１に示す。【０１２１】
（水素化ブロック共重合体（ｂ１−３））
Ｂｕ−Ｌｉを全モノマー１００質量部に対して０．０９５質量部とし、ＴＭＥＤＡをＢｕ−Ｌｉを１モルに対して０．６５モル添加し、ＮａＯＡｍは添加せず、第１ステップ、第３ステップのスチレン量を９質量部とし、第２ステップのブタジエン量を８２質量部とし、重合中の温度を６７℃にコントロールし、ブロック共重合体を製造したこと以外は、上述した水素化ブロック共重合体（ｂ１−１）と同様の操作を行い、水素化ブロック共重合体（ｂ１−３）を製造した。
得られた水素化ブロック共重合体（ｂ１−３）は、スチレン含有量１８質量％、ブタジエンブロック部のビニル結合量５５％、重量平均分子量１２１，０００、分子量分布１．０５、水添率９９．０％、ＭＦＲ４．０ｇ／１０分であった。
得られた水素化ブロック共重合体（ｂ１−３）の解析結果を表１に示す。【０１２２】
（水素化ブロック共重合体（（ｂ２）：ｂ２−１）
内容積が１０Ｌの攪拌装置及びジャケット付き槽型反応器を使用してバッチ重合を行った。
はじめに１Ｌのシクロヘキサンを仕込み、その後、ｎ−ブチルリチウム（以下Ｂｕ−Ｌｉとする）を全モノマー１００質量部に対して０．０６５質量部と、Ｎ，Ｎ，Ｎ´，Ｎ´−テトラメチルエチレンジアミン（以下、ＴＭＥＤＡとする）をＢｕ−Ｌｉを１モルに対して１．５モルと、ナトリウムｔ−ペントキシド（以下、ＮａＯＡｍとする）をＢｕ−Ｌｉを１モルに対して０．０５モル添加した。
第１ステップとして、スチレン６．５質量部を含むシクロヘキサン溶液（濃度２０質量％）を５分間かけて投入し、その後、更に５分間重合した。なお重合中、温度は６０℃にコントロールした。
次に第２ステップとして、ブタジエン８２質量部を含むシクロヘキサン溶液（濃度２０質量％）を６０分間かけて投入し、その後、更に５分間重合した。なお重合中、温度は５５℃にコントロールした。
次に第３ステップとして、スチレン６．５質量部を含むシクロヘキサン溶液（濃度２０質量％）を５分間かけて投入し、その後、更に５分間重合した。
次に第４ステップを追加し、ブタジエン５質量部を５分間かけて投入し、その後、更に５分間重合した。なお重合中、温度は６０℃にコントロールした。
得られたブロック共重合体は、スチレン含有量１３質量％、重合体ブロック（Ｂ２）に相当するブタジエンブロック部のビニル結合量７７％、重合体ブロック（Ｂ−２）に相当するブタジエンブロック部のビニル結合量７６％、重量平均分子量１７４，０００、分子量分布１．０９であった。
次に、得られたブロック共重合体に、上記水素化触媒をブロック共重合体１００質量部当たりチタンとして１００ｐｐｍ添加し、水素圧０．７ＭＰａ、温度７０℃で水添反応を行った。
その後メタノールを添加し、次に安定剤としてオクタデシル−３−（３，５−ジーｔ−ブチル−４−ヒドロキシフェニル）プロピオネートをブロック共重合体に対して０．３質量部添加した。
得られた水素化ブロック共重合体（ｂ２−１）の水添率は９９．０％、ＭＦＲは５．０ｇ／１０分であった。
得られた水素化ブロック共重合体（ｂ２−１）の解析結果を表１に示す。【０１２３】
（水素化ブロック共重合体  ｂ３）
特開平９−３２７８９３に記載と同様の方法で、水素化ブロック共重合体（ｂ３）として、下記の構造を有するポリマーを用いた。
スチレンブロック量：１０質量％、スチレン／ブタジエンランダム共重合体ブロック量：９０質量％、ランダム部分のスチレン量：５質量％、ランダム共重合部分のビニル量：７９ｍｏｌ％、水添率：９９ｍｏｌ％、分子量Ｍｗ：４２．０万
〔ポリプロピレン〕
ＰＰ−１：エチレン・プロピレンランダム共重合体
ノバテックＭＦ３ＦＱ（日本ポリプロ社製、ＭＦＲ：８ｇ／１０分、エチレン含有量：２．５ｗｔ％）
ＰＰ−２：エチレン・プロピレンランダム共重合体
ノバテックＥＧ６Ｄ（日本ポリプロ社製、ＭＦＲ：１．９ｇ／１０分、エチレン含有量：１．３ｗｔ％）【０１２４】
〔実施例１，１−１，２〜１７〕、〔比較例１〜８〕
（フィルムの製造方法）
表２〜４に示す各層を、表中に示す材料を用い、表２〜４に記載した順（外層、中間層、内層）及びで積層されるように、多層押出機（（株）プラスチック工学研究所製、ＰＬＡＢＯＲ）を用いて押出温度２３０℃、ダイ温度２５０℃の条件で共押出成形し、厚み０．２５ｍｍの多層フィルムを得た。【０１２５】
〔実施例１８〜２４〕、〔比較例９〜１５〕
表６に示す材料を用い、外層、中間層、内層を同一にして、多層押出機（（株）プラスチック工学研究所製、ＰＬＡＢＯＲ）を用いて押出温度２３０℃、ダイ温度２５０℃の条件で共押出成形し、厚み０．２０ｍｍの単層フィルムを得た。【０１２６】
実施例及び比較例フィルム及び医療容器の特性を下記表２〜表６に示す。 【０１２７】
【表２】
2017043549.tif 000003
【０１２８】
【表３】
2017043549.tif 000004
【０１２９】
【表４】
2017043549.tif 000005
【０１３０】
【表５】
2017043549.tif 000006
【０１３１】
【表６】
2017043549.tif 000007
【０１３２】
本出願は、２０１５年９月９日に日本国特許庁に出願された日本特許出願（特願２０１５−１７７９３２）に基づくものであり、その内容はここに参照として取り込まれる。
【産業上の利用可能性】
【０１３３】
本実施形態のフィルムは、各種衣料類の包装、各種食品の包装、日用雑貨包装、工業資材包装、各種ゴム製品、樹脂製品、皮革製品等のラミネート、紙おむつ等に用いられる伸縮テープ、ダイシングフィルム等の工業用品、建材や鋼板の保護に用いられるプロテクトフィルム、粘着フィルムの基材、食肉鮮魚用トレー、青果物パック、冷凍食品容器等のシート用品、テレビ、ステレオ、掃除機等の家電用品用途、バンパー部品、ボディーパネル、サイドシールなどの自動車内外装部品用途、道路舗装材、防水、遮水シート、土木パッキン、日用品、レジャー用品、玩具、工業用品、ファニチャー用品、筆記用具、透明ポケット、ホルダー、ファイル背表紙等の文具、輸液バック等の医療用具等として産業上の利用可能性を有している。特に医療用フィルム、並びに包装材、例えば食品包装材、及び衣料包装材等として好適に用いることができる。
【国際調査報告】
2017043549.tif 000008
2017043549.tif 000009
2017043549.tif 000010
2017043549.tif 000011